(57)【特許請求の範囲】
【請求項１】
架橋された超高分子量ポリエチレン（ＵＨＭＷＰＥ）の医療用プロテーゼの製造における使用であって、
加温照射および部分断熱融解（ＷＩＲ−ＡＭ）により処理された前記ＵＨＭＷＰＥが架橋され、かつ２−３の融解ピークを有し、ＷＩＲ−ＡＭ処理による融解により前記ＵＨＭＷＰＥが約５０％またはそれ以下まで結晶化度が減少し、かつ検出可能なフリーラジカルを実質的に有さないものであり、前記ＵＨＭＷＰＥが
（ａ）ポリマー鎖を有するＵＨＭＷＰＥを用意し、
（ｂ）該ＵＨＭＷＰＥを、室温より高くかつ該ＵＨＭＷＰＥの融点よりも低い温度に予熱し、
（ｃ）該ＵＨＭＷＰＥに、５〜１００ＭＲａｄの線量の放射線を照射して、前記ポリマー鎖を架橋させかつ前記ＵＨＭＷＰＥの少なくとも一部を融解させるのに十分な加熱を引き起こし、
（ｄ）前記照射されたＵＨＭＷＰＥを該ＵＨＭＷＰＥの融点温度を超えて加熱し、該ＵＨＭＷＰＥ中に検出可能なフリーラジカルを実質的に有しないものとし、
（ｅ）前記超高分子ポリエチレンを室温まで冷却することを含む方法により製造されたものであることを特徴とする、使用。
【請求項２】
前記冷却されたＵＨＭＷＰＥがさらに機械加工され、医療用プロテアーゼとされた、請求項１に記載の使用。
【請求項３】
前記冷却されたＵＨＭＷＰＥが、２９０Å未満のラメラ厚みおよび９４０ＭＰａ未満の引張弾性率を有するポリマー構造を有するものである、請求項１に記載の使用。
【請求項４】
超高分子量ポリエチレン（ＵＨＭＷＰＥ）から形成された二次加工品であって、
該ＵＨＭＷＰＥが放射線処理されたものであり、該放射線処理が、前記ＵＨＭＷＰＥの少なくとも一部を融解させるのに十分な加熱を引き起こし、加温照射および部分断熱融解（ＷＩＲ−ＡＭ）により処理された前記ＵＨＭＷＰＥが架橋され、かつ２−３の融解ピークを有し、ＷＩＲ−ＡＭ処理による融解により前記ＵＨＭＷＰＥが約５０％またはそれ以下まで結晶化度が減少し、前記ＵＨＭＷＰＥが９４０ＭＰａ未満の引張弾性率を有し、さらに前記ＵＨＭＷＰＥが実質的に耐酸化性であって、検出可能なフリーラジカルを実質的に有しないことを特徴とする、二次加工品。
【請求項５】
医療用プロテーゼに用いられる架橋された超高分子量ポリエチレン（ＵＨＭＷＰＥ）であって、
加温照射および部分断熱融解（ＷＩＲ−ＡＭ）により処理された前記ＵＨＭＷＰＥが架橋され、かつ２−３の融解ピークを有し、ＷＩＲ−ＡＭ処理による融解により前記ＵＨＭＷＰＥが約５０％またはそれ以下まで結晶化度が減少し、かつ検出可能なフリーラジカルを実質的に有さないものであり、前記ＵＨＭＷＰＥが
（ａ）ポリマー鎖を有するＵＨＭＷＰＥを用意し、
（ｂ）該ＵＨＭＷＰＥを、室温より高くかつ該ＵＨＭＷＰＥの融点よりも低い温度に予熱し、
（ｃ）該ＵＨＭＷＰＥに、５〜１００ＭＲａｄの線量の放射線を照射して、前記ポリマー鎖を架橋させかつ前記ＵＨＭＷＰＥの少なくとも一部を融解させるのに十分な加熱を引き起こし、
（ｄ）前記照射されたＵＨＭＷＰＥを該ＵＨＭＷＰＥの融点温度を超えて加熱し、該ＵＨＭＷＰＥ中に検出可能なフリーラジカルを実質的に有しないものとし、
（ｅ）前記超高分子ポリエチレンを室温まで冷却することを含む方法により製造されたものであることを特徴とする、超高分子量ポリエチレン。
【請求項６】
前記冷却されたＵＨＭＷＰＥがさらに機械加工され、医療用プロテアーゼとされた、請求項５に記載の超高分子量ポリエチレン。
【請求項７】
前記冷却されたＵＨＭＷＰＥが、２９０Å未満のラメラ厚みおよび９４０ＭＰａ未満の引張弾性率を有するポリマー構造を有するものである、請求項５に記載の超高分子量ポリエチレン。
【請求項８】
体内で使用される医療用プロテーゼであって、前記プロテーゼが放射線処理された超高分子量ポリエチレン（ＵＨＭＷＰＥ）からなり、該放射線処理が、前記ＵＨＭＷＰＥの少なくとも一部を融解させるのに十分な加熱を引き起こし、加温照射および部分断熱融解（ＷＩＲ−ＡＭ）により処理された前記ＵＨＭＷＰＥが架橋され、かつ２−３の融解ピークを有し、ＷＩＲ−ＡＭ処理による融解により前記ＵＨＭＷＰＥが約５０％またはそれ以下まで結晶化度が減少し、前記ＵＨＭＷＰＥが９４０ＭＰａ未満の引張弾性率を有し、前記ＵＨＭＷＰＥが実質的に耐酸化性であって、検出可能なフリーラジカルを実質的に有しないことを特徴とする、医療用プロテーゼ。
【請求項９】
前記プロテーゼの部分が、耐力表面を有するカップまたはトレー形物品の形である、請求項８に記載の医療用プロテーゼ。
【請求項１０】
前記プロテーゼが、股間接、膝関節、肘関節、肩関節、課関節および指関節から成る群より選択される関節の代替品用に構築されて配置される、請求項８に記載の医療用プロテーゼ。
【請求項１１】
放射線処理の前に前記ＵＨＭＷＰＥが室温より高くかつ該ＵＨＭＷＰＥの融点よりも低い温度に予熱され、前記ＵＨＭＷＰＥが、前記ＵＨＭＷＰＥを架橋させかつ前記ＵＨＭＷＰＥの少なくとも一部を融解させるのに十分な加熱を引き起こし、かつ融解により前記ＵＨＭＷＰＥが架橋する放射線量により放射線処理されたものである、請求項８に記載の医療用プロテーゼ。
【請求項１２】
前記ＵＨＭＷＰＥが、１０Ｍｒａｄ、１５Ｍｒａｄ、２０Ｍｒａｄ、３０Ｍｒａｄ、５０Ｍｒａｄ、７５Ｍｒａｄ、または１００Ｍｒａｄから選択される線量により放射線照射された、請求項８に記載の医療用プロテーゼ。
【請求項１３】
請求項５に記載のＵＨＭＷＰＥの製造法であって、
（ａ）ポリマー鎖を有するＵＨＭＷＰＥを用意し、
（ｂ）該ＵＨＭＷＰＥを、室温より高くかつ該ＵＨＭＷＰＥの融点よりも低い温度に予熱し、
（ｃ）該ＵＨＭＷＰＥに、５〜１００ＭＲａｄの線量の放射線を照射して、前記ポリマー鎖を架橋させかつ前記ＵＨＭＷＰＥの少なくとも一部を融解させるのに十分な加熱を引き起こし、
（ｄ）前記照射されたＵＨＭＷＰＥを該ＵＨＭＷＰＥの融点温度を超えて加熱し、該ＵＨＭＷＰＥ中に検出可能なフリーラジカルを実質的に有しないものとし、
（ｅ）前記超高分子ポリエチレンを室温まで冷却することを含んでなる、方法。
【発明の詳細な説明】
【発明の詳細な説明】
【０００１】
本出願は、１９９６年２月１３日出願のMELT-IRRADIATED ULTRA HIGH MOLECUL AR WEIGHT POLYETHYLENE PROSTHETIC DEVICESと題する米国特許出願第０８／６００，７４  ４号の一部継続である１９９６年１０月２日出願のRADIATION AND MELT TREATED ULTRA HIGH MOLECULAR WEIGHT POLYETHYLENE PROSTHETIC DEVICESと題する米国特許出願第０８／７２６，３１３号の一部継続である。それら特許出願の全内容は、参照により本明細書中に組み入れられるものとする。
【０００２】
発明の分野
本発明は、整形外科分野および、股関節部および膝インプラントなどのプロテーゼの提供、並びにこのようなデバイスおよびそこで用いられる材料の製造方法に関する。
【０００３】
発明の背景
合成ポリマー、例えば、超高分子量ポリエチレンを金属合金と共に使用することは、プロテーゼインプラントの分野、例えば、股関節部または膝の全体的関節代替品におけるそれらの使用に革命をもたらした。しかしながら、関節の金属に対して合成ポリマーを装着することは、数年後に主として現れる重大な悪影響をもたらすことがある。様々な研究は、このような装着が、プロテーゼ周辺組織中へのポリエチレンの超微粒子の遊離をもたらすことがあると結論した。磨耗は、鎖が折り重なった微結晶を伸張して、関節表面で異方性フィブリル構造を形成することが示唆された。次いで、伸張しきったフィブリルは破断することがあり、サブミクロンの大きさの粒子の生産をもたらす。プロテーゼと骨との間のこれらポリエチレン粒子の漸進的侵入に応答して、マクロファージに誘導されたプロテーゼ周辺骨吸収が開始される。これらポリエチレン粒子をしばしば消化できないマクロファージは、多数のサイトカインおよび成長因子を合成して放出し、最終的に破骨細胞および単球による骨吸収を引き起こすことがある。この破骨細胞は、プロテーゼ構成部品の機械的ゆるみの原因となることによって、時々、その付随する問題で修正手術が必要となり得る。
【０００４】
発明の要旨
本発明の目的は、プロテーゼ装着中のプロテーゼからの微粒子の生成を減少させるように、検出可能なフリーラジカルを有しない放射線処理された超高分子量ポリエチレン（ＵＨＭＷＰＥ）から少なくとも部分的に形成されるインプラント可能なプロテーゼデバイスを提供することである。
【０００５】
本発明のもう一つの目的は、プロテーゼインプラントに起因する骨溶解および炎症反応を減少させることである。
【０００６】
本発明の更にもう一つの目的は、人体内に長期間インプラントされたままあることができるプロテーゼを提供することである。
【０００７】
本発明の更にもう一つの目的は、前述の目的のプロテーゼにおいておよび／または他の二次加工品において用いることができる改良されたＵＨＭＷＰＥを提供することである。
【０００８】
本発明の更にもう一つの目的は、高い架橋密度を有し且つ検出可能なフリーラジカルを有しない改良されたＵＨＭＷＰＥを提供することである。
【０００９】
本発明のまた更にもう一つの目的は、向上した耐摩耗性を有する改良されたＵＨＭＷＰＥを提供することである。
【００１０】
本発明によれば、検出可能なフリーラジカルを実質的に有しない放射線処理された超高分子量ポリエチレン（ＵＨＭＷＰＥ）から形成される体内使用のための医療用プロテーゼが提供される。放射線は、例えば、γ線または電子線でありうる。このＵＨＭＷＰＥは、架橋構造を有する。好ましくは、このＵＨＭＷＰＥは、実質的に酸化されないので、実質的に耐酸化性である。例えば、ＵＨＭＷＰＥには、３の融解ピーク、２の融解ピークまたは１の融解ピークを有するＵＨＭＷＰＥが含まれる。一定の実施態様において、このＵＨＭＷＰＥは、プロテーゼ装着中のプロテーゼからの微粒子の生成を減少させるために、約５０％未満の結晶化度、約２９０Å未満のラメラ厚みおよび約９４０ＭＰａ未満の引張弾性率を有するポリマー構造を有する。プロテーゼの部材は、例えば、このＵＨＭＷＰＥから作られた耐力表面を有するカップまたはトレー造形品の形でありうる。この耐力表面は、金属またはセラミック材料の嵌め合い耐力表面を有するプロテーゼの第二部材と接触することができる。
【００１１】
本発明のもう一つの側面は、検出可能なフリーラジカルを実質的に有しない放射線処理されたＵＨＭＷＰＥである。このＵＨＭＷＰＥは架橋構造を有する。好ましくは、このＵＨＭＷＰＥは実質的に酸化されないので、実質的に耐酸化性である。ＵＨＭＷＰＥには、例えば、３の融解ピーク、２の融解ピークまたは１の融解ピークを有するＵＨＭＷＰＥが含まれる。
【００１２】
本発明の他の側面は、例えば、このようなＵＨＭＷＰＥから作られた耐力表面および耐磨耗性コーティングを有する二次加工品である。一つの実施態様は、二次加工品が、慣用法、例えば、機械加工によって製品に形状化されうる棒材の形である場合である。
【００１３】
本発明の更にもう一つの側面には、検出可能なフリーラジカルを実質的に有しない架橋ＵＨＭＷＰＥを製造する方法が含まれる。ポリマー鎖を有する慣用的なＵＨＭＷＰＥが提供される。このＵＨＭＷＰＥは、それらポリマー鎖を架橋させるように照射する。そのＵＨＭＷＰＥは、ＵＨＭＷＰＥの融解温度を越えて加熱されるので、そのＵＨＭＷＰＥ中には検出可能なフリーラジカルが実質的に存在しない。次に、そのＵＨＭＷＰＥは室温まで冷却される。一定の態様において、その冷却されたＵＨＭＷＰＥは機械加工および／または滅菌される。
【００１４】
この方法の一つの好ましい態様は、いわゆるＣＩＲ−ＳＭ、すなわち、低温照射と引続く融解である。与えられるＵＨＭＷＰＥは、室温または室温未満である。  この方法のもう一つの好ましい態様は、いわゆるＷＩＲ−ＳＭ、すなわち、加温照射と引続く融解である。与えられるＵＨＭＷＰＥは、そのＵＨＭＷＰＥの融解温度未満の温度まで予熱される。
【００１５】
この方法のもう一つの好ましい態様は、いわゆるＷＩＲ−ＡＭ、すなわち、加温照射と断熱融解である。この態様では、与えられるＵＨＭＷＰＥは、そのＵＨＭＷＰＥの融解温度未満、好ましくは約１００℃からそのＵＨＭＷＰＥの融解温度未満の温度まで予熱される。そのＵＨＭＷＰＥは、加工中のＵＨＭＷＰＥからの熱損失を減少させるために、断熱材中にあるのが好ましい。次に、予熱されたＵＨＭＷＰＥに、その材料中の結晶を実質的に全て融解させるのに充分な熱をポリマー中で生じるように、充分に高い総線量までおよび充分に速い線量率で照射し、かくして、例えば照射工程によって生じる検出可能なフリーラジカルを実質的に全て確実に除去する。照射工程は、このような断熱加熱を生じるように電子照射を用いるのが好ましい。
【００１６】
本発明のもう一つの側面は、上記の方法によって製造された製品である。
【００１７】
いわゆるＭＩＲ、すなわち、溶融照射である、本発明の更にもう一つの側面は、架橋したＵＨＭＷＰＥを製造する方法である。慣用的なＵＨＭＷＰＥが提供される。好ましくは、そのＵＨＭＷＰＥは、酸素を実質的に含まない不活性物質で取り囲まれている。そのＵＨＭＷＰＥを、全ての結晶構造を完全に融解させるようにＵＨＭＷＰＥの融解温度を越えて加熱する。加熱されたＵＨＭＷＰＥは照射され、そして照射されたＵＨＭＷＰＥは約２５℃まで冷却される。
【００１８】
ＭＩＲの態様では、高度に絡み合い且つ架橋したＵＨＭＷＰＥが製造される。慣用的なＵＨＭＷＰＥが提供される。好ましくは、そのＵＨＭＷＰＥは、酸素を実質的に含まない不活性物質で取り囲まれている。そのＵＨＭＷＰＥを、ＵＨＭＷＰＥ中で絡み合ったポリマー鎖が形成できるのに充分な時間、そのＵＨＭＷＰＥの融解温度を越えて加熱する。加熱されたＵＨＭＷＰＥは、絡み合った状態のポリマー鎖を止めるために照射され、そして照射されたＵＨＭＷＰＥは約２５℃まで冷却される。
【００１９】
本発明は、検出可能なフリーラジカルを実質的に有しない放射線処理されたＵＨＭＷＰＥから医療用プロテーゼを製造する方法も特徴とし、そのプロテーゼは、プロテーゼの装着中のプロテーゼからの粒子の生成を減少させる。検出可能なフリーラジカルを有しない放射線処理されたＵＨＭＷＰＥが提供される。医療用プロテーゼは、プロテーゼの装着中のプロテーゼからの粒子の生成を減少させるために、このＵＨＭＷＰＥから形成され、そのＵＨＭＷＰＥはプロテーゼの耐力表面を形成する。プロテーゼの形成は、当業者に知られている標準法、例えば機械加工によって行うことができる。
【００２０】
本発明において更に提供されるのは、医療用プロテーゼを必要とする身体を治療する方法である。検出可能なフリーラジカルを実質的に有しない放射線処理されたＵＨＭＷＰＥから形成された形状化されたプロテーゼが提供される。そのプロテーゼは、プロテーゼを必要とする身体に適用される。そのプロテーゼは、プロテーゼの装着中のプロテーゼからの粒子の生成を減少させる。好ましい態様において、ＵＨＭＷＰＥは、プロテーゼの耐力表面を形成する。
【００２１】
本発明の以上および他の目的、特徴および利点は、以下の記載を添付の図面と共に読めば、よりよく理解されるであろう。
【００２２】
詳細な説明
本発明は、検出可能なフリーラジカルを実質的に有しない放射線処理された超高分子量ポリエチレン（ＵＨＭＷＰＥ）から形成される体内で用いるための医療用プロテーゼを提供する。
【００２３】
股関節プロテーゼの形の医療用プロテーゼは、概して、図１の１０で図示される。示されたプロテーゼは、大腿骨１６に慣用的なセメント１７によって取付けられているステム１５にネック部分により連結された慣用的なボールヘッド１４を有する。そのボールヘッドは、慣用的な設計で、しかも当該技術分野において知られているステンレス鋼または他の合金から形成することができる。ボールヘッドの丸みは、骨盤１１に直接にセメント１３で取付けることができる寛骨臼カップ１２の内側カップ丸みにとぴったり一致する。或いは、金属製寛骨臼シェルを骨盤１１にセメント付けしてもよく、そして寛骨臼カップ１２が、当該技術分野において知られている手段によってその金属製寛骨臼シェルに連結されたコーティングまたはライナーを形成してもよい。
【００２４】
プロテーゼの具体的な形は、当該技術分野において知られているように大きく異なることができる。多くの股関節構造物が知られているし、そして膝関節、肩関節、課関節、肘関節および指関節などの他のプロテーゼが知られている。このような先行技術のプロテーゼは、全て、本発明による高分子量ポリエチレン材料からこのようなプロテーゼの少なくとも一つの耐力表面を製造することによって、利益を得ることができる。このような耐力表面は、層であっても、ライニングであっても、図１に示したような実際の完全デバイスの形であってもよい。いずれの場合にも、その耐力表面は、プロテーゼの金属製またはセラミック製嵌合部材と連絡して働けるように、それらの間に滑り面が形成されるのが好ましい。そのような滑り面は、当該技術分野において知られているポリエチレンでは分解を受けやすい。そのような分解は、本発明の材料の使用によって大きく減少させることができる。
【００２５】
図２は、図３の横断面で一層よく分かる半中空ボール形デバイスの形の寛骨臼カップ１２を示す。先に説明したように、寛骨臼カップの外面２０は、円形または半球形である必要はなく、四角であっても、骨盤に直接に若しくは当該技術分野において知られている金属製シェルを介して骨盤に密着できるいずれの形状であってもよい。好ましい態様の図３の２１で示された寛骨臼カップの半径は、約２０ｍｍ〜３５ｍｍである。概して半球形の中空部分から外面２０までのこの寛骨臼カップの厚みは、好ましくは約８ｍｍである。外半径は、好ましくは約２０ｍｍ〜約３５ｍｍのオーダーである。
【００２６】
いくつかの場合、ボール関節は本発明のＵＨＭＷＰＥから製造でそして寛骨臼カップは金属から形成されるが、ＵＨＭＷＰＥの寛骨臼カップまたは寛骨臼カップライナーを金属製ボールと嵌合するように製造するのが好ましい。身体の骨にプロテーゼの構成部品をくっ付ける具体的な方法は、当該技術分野において知られているように大きく変動し得る。
【００２７】
本発明の医療用プロテーゼとは、プロテーゼデバイス全体またはそれらの部分、例えば、構成部品、層またはライニングを含む意味である。医療用プロテーゼには、例えば、整形外科用関節および骨代替部材、例えば、股関節、膝、肩、肘、踝または指用の代替品が含まれる。プロテーゼは、例えば、耐力表面を有するカップまたはトレー形物品の形でありうる。当業者に知られている他の形も、本発明に包含される。医療用プロテーゼは、プロテーゼのあらゆる摩耗表面、例えば、プロテーゼが本発明のＵＨＭＷＰＥより他の材料から製造される場合におけるプロテーゼの表面上のコーティングも含む意味である。
【００２８】
本発明のプロテーゼは、例えば、コバルトクロム合金、ステンレス鋼、チタン合金またはニッケルコバルト合金から形成された金属含有部材との、またはセラミック含有部材との接触に有用である。例えば、２５ｍｍの内半径を有するカップ形物品が、そのカップ形物品とぴったり嵌合するように２５ｍｍの外半径を有する金属ボールと接触する股関節を構築する。この例のカップ形物品の耐力表面は、本発明のＵＨＭＷＰＥから製造され、好ましくは少なくとも約１ｍｍの厚みを有する、より好ましくは少なくとも約２ｍｍの厚みを有する、より好ましくは少なくとも約１／４インチ（６．３５ｍｍ）の厚みを有する、そしてより好ましくは少なくとも約１／３インチ（８．４７ｍｍ）の厚みを有する。
【００２９】
本プロテーゼは、あらゆる標準的な既知の形、形状または配置も有することができるし、または注文設計でありうるが、本発明のＵＨＭＷＰＥの耐力表面を少なくとも一つ有する。
【００３０】
本発明のプロテーゼは、ヒトに対して無毒性である。それらは、正常な体成分、例えば、血液または間隙液によって劣化しにくい。それらは、例えば、熱またはエチレンオキシドを含めた標準的な手段によって滅菌することができる。
【００３１】
ＵＨＭＷＰＥにより、約５００，０００を越える、好ましくは約１，０００，０００を越える、そしてより好ましくは約２，０００，０００を越える分子量を有するエチレンの線状非分岐状鎖が意味される。しばしば、その分子量は、少なくとも約８，０００，０００程度に高いことがありうる。初期平均分子量により、何等かの照射の前のＵＨＭＷＰＥ出発物質の平均分子量が意味される。
【００３２】
慣用的なＵＨＭＷＰＥは、チーグラー・ナッタ触媒によって標準的に生成され、そしてポリマーが表面触媒部位から生成されるにつれて、それらは結晶化し、鎖が折り畳まれた結晶として重なり合う。既知のＵＨＭＷＰＥ粉末の例には、約２，０００，０００ｇ／モルの分子量を有し且つステアリン酸カルシウムを全く含有しないＨｉｆａ  ｘ  Ｇｒａｄｅ  １９００ポリエチレン（デラウェア州ウィルミントンのＭｏｎｔｅｌｌから入手される）；約４，０００，０００〜５，０００，０００ｇ／モルの分子量を有し且つ５００ｐｐｍのステアリン酸カルシウムを含有するＧＵＲ  ４１５としても知られるＧＵＲ  ４  １５０（テキサス州ヒューストンのＨｏｅｓｃｈｔ  Ｃｅｌａｎｅｓｅ  Ｃｏｒｐ．から入手される）；約４，０００，０００〜５，０００，０００ｇ／モルの分子量を有し且つステアリン酸カルシウムを全く含有しないＧＵＲ  ４０５０（テキサス州ヒューストンのＨｏｅｓｃｈｔ  Ｃｅｌａ  ｎｅｓｅ  Ｃｏｒｐ．から入手される）；約２，０００，０００ｇ／モルの分子量を有し且つ５００ｐｐｍのステアリン酸カルシウムを含有するＧＵＲ  ４１２０（テキサス州ヒューストンのＨｏｅｓｃｈｔ  Ｃｅｌａｎｅｓｅ  Ｃｏｒｐ．から入手される）；約２，０００，０００ｇ／モルの分子量を有し且つステアリン酸カルシウムを全く含有しないＧＵＲ  ４０２０（テキサス州ヒューストンのＨｏｅｓｃｈｔ  Ｃｅｌａｎｅｓｅ  Ｃｏｒｐ．から入手される）；約４，０００，０００〜５，０００，０００ｇ／モルの分子量を有し且つステアリン酸カルシウムを全く含有しないＧＵＲ  １０５０（ドイツのＨｏｅｓｃｈｔ  Ｃｅｌａｎｅｓｅ  Ｃｏｒｐ．から入手される）；約４，０００，０００〜５，０００，０００ｇ／モルの分子量を有し且つ５００ｐｐｍのステアリン酸カルシウムを含有するＧＵＲ  １１５０（ドイツのＨｏｅｓｃｈｔ  Ｃｅｌａｎｅｓｅ  Ｃｏｒｐ．から入手される）；約２，０００，０００ｇ／モルの分子量を有し且つステアリン酸カルシウムを全く含有しないＧＵＲ  １０２０（ドイツのＨｏｅｓｃｈｔ  Ｃｅｌａｎｅｓｅ  Ｃｏｒｐ．から入手される）；および約２，０００，０００ｇ／モルの分子量を有し且つ５００ｐｐｍのステアリン酸カルシウムを含有するＧＵＲ  １１２０（ドイツのＨｏｅｓｃｈｔ  Ｃｅ  ｌａｎｅｓｅ  Ｃｏｒｐ．から入手される）が含まれる。医療用途に好ましいＵＨＭＷＰＥは、ＧＵＲ  ４１５０、ＧＵＲ  １０５０およびＧＵＲ  １０２０である。樹脂により、粉末が意味される。
【００３３】
ＵＨＭＷＰＥ粉末は、種々の異なった技法、例えば、ラム押出法、圧縮成形法または直接圧縮成形法を用いて固めることができる。ラム押出法では、ＵＨＭＷＰＥ粉末を加熱バレルを介して加圧することによって、それをロッド素材、すなわち、棒材に固める（例えば、ＰＡ州ＬｅｎｎｉのWestlake Plasticsから入手できる）。圧縮成形法では、ＵＨＭＷＰＥ粉末を高圧下において金型中で固める（例えば、ＩＮ州Ｆｏｒｔ  Ｗａｙ  ｎｅのＰｏｌｙ−Ｈｉ  Ｓｏｌｉｄｕｒまたは英国ＳｔａｎｍｏｒｅのＰｅｒｐｌａｓから入手できる）。金型の形状は、例えば、厚いシートでありうる。直接圧縮成形法は、好ましくは、ネット形製品、例えば、寛骨臼構成部品または脛側膝インサートを製造するのに用いることができる（例えば、ＩＮ州ＷａｒｓａｗのＺｉｍｍｅｒ，Ｉｎｃ．から入手できる）。この技法では、ＵＨＭＷＰＥ粉末を直接的に圧縮して最終形状にする。“ホッケーパック”すなわちパックは、一般に、ラム押出された棒材からまたは圧縮成形シートから機械加工される。
【００３４】
放射線処理されたＵＨＭＷＰＥにより、そのＵＨＭＷＰＥのポリマー鎖間に架橋結合を誘導するように、放射線、例えば、γ線または電子線で処理されたＵＨＭＷＰＥが意味される。
【００３５】
検出可能なフリーラジカルが実質的にないことにより、Ｊａｈａｎら，J.Biomedica l Materials Research 25:1005(1991)も記載の電子常磁性共鳴によって、フリーラジカルが実質的に測定されないことが意味される。フリーラジカルには、例えば、不飽和トランスビニレンフリーラジカルが含まれる。融点未満において電離線で照射されたＵＨＭＷＰＥは、架橋結合を含有するだけでなく、長生きの止められたフリーラジカルも含有する。これらフリーラジカルは、長期にわたって酸素と反応し、そして酸化崩壊によるＵＨＭＷＰＥの脆化を引き起こす。本発明のＵＨＭＷＰＥおよび医療用プロテーゼの利点は、検出可能なフリーラジカルを有しない放射線処理されたＵＨＭＷＰＥを用いることである。それらフリーラジカルは、この結果を与えるいずれの方法によっても、例えば、残留結晶構造が実質的に残らないようにＵＨＭＷＰＥをその融点を越えて加熱することによって除去することができる。結晶構造を除去することにより、フリーラジカルは再結合することができ、したがって除去される。
【００３６】
本発明において用いられるＵＨＭＷＰＥは、架橋構造を有する。架橋構造を有する利点は、プロテーゼの装着中のプロテーゼからの粒子の生成を減少させることである。
【００３７】
ＵＨＭＷＰＥは、実質的に酸化されないことが好ましい。実質的に酸化されないことにより、架橋試料のＦＴＩＲスペクトルの１７４０ｃｍ−１でのカルボニルピークの面積のＦＴＩＲスペクトルの１４６０ｃｍ−１でのピークの面積に対する比率が、架橋する前の試料の比率と同じオーダーの大きさであることが意味される。
【００３８】
ＵＨＭＷＰＥは、実質的に耐酸化性であるのが好ましい。実質的に耐酸化性により、それが、少なくとも約１０年間実質的に酸化されないままであることが意味される。好ましくは、それは、少なくとも約２０年間、より好ましくは少なくとも約３０年間、そして最も好ましくは患者の全生涯の間、実質的に酸化されないままであることが意味される。
【００３９】
一定の態様において、ＵＨＭＷＰＥは３の融解ピークを有する。第１融解ピークは、好ましくは約１０５℃〜約１２０℃であり、より好ましくは約１１０℃〜約１２０℃であり、そして最も好ましくは約１１８℃である。第２融解ピークは、好ましくは約１２５℃〜約１４０℃であり、より好ましくは約１３０℃〜約１４０℃であり、またより好ましくは約１３５℃であり、そして最も好ましくは約１３７℃である。第３融解ピークは、好ましくは約１４０℃〜約１５０℃であり、より好ましくは約１４０℃〜約１４５℃であり、そして最も好ましくは約１４４℃である。一定の態様において、ＵＨＭＷＰＥは２の融解ピークを有する。第１融解ピークは、好ましくは約１０５℃〜約１２０℃であり、より好ましくは約１１０℃〜約１２０℃であり、そして最も好ましくは約１１８℃である。第２融解ピークは、好ましくは約１２５℃〜約１４０℃であり、より好ましくは約１３０℃〜約１４０℃であり、またより好ましくは約１３５℃であり、そして最も好ましくは約１３７℃である。一定の態様において、ＵＨＭＷＰＥは１の融解ピークを有する。その融解ピークは、好ましくは約１２５℃〜約１４０℃であり、より好ましくは約１３０℃〜約１４０℃であり、またより好ましくは約１３５℃であり、そして最も好ましくは約１３７℃である。好ましくは、ＵＨＭＷＰＥは２の融解ピークを有する。融解ピークの数は、１０℃／分の加熱速度の示差走査熱量測定（ＤＳＣ）によって測定される。
【００４０】
本発明のプロテーゼに用いられるＵＨＭＷＰＥのポリマー構造は、プロテーゼ装着中のプロテーゼからのＵＨＭＷＰＥ粒子の生成の減少をもたらす。体内に放出される粒子の数が制限される結果として、そのプロテーゼは、より長いインプラント寿命を示す。好ましくは、プロテーゼは、少なくとも１０年間、より好ましくは、少なくとも２０年間、そして最も好ましくは患者の全生涯の間、体内にインプラントされたままである。
【００４１】
本発明は、検出可能なフリーラジカルを実質的に有しない放射線処理されたＵＨＭＷＰＥから製造された他の二次加工品も包含する。好ましくは、それら二次加工品を製造するのに用いられるＵＨＭＷＰＥは、架橋構造を有する。好ましくは、そのＵＨＭＷＰＥは、実質的に耐酸化性である。一定の態様において、そのＵＨＭＷＰＥは３の融解ピークを有する。一定の態様において、そのＵＨＭＷＰＥは２の融解ピークを有する。一定の態様において、そのＵＨＭＷＰＥは１の融解ピークを有する。好ましくは、このＵＨＭＷＰＥは２の融解ピークを有する。二次加工品には、造形品および非造形品が含まれ、例えば、機械加工物、例えば、カップ、ギヤ、ナット、スレッドランナー、ボルト、ファスナー、ケーブル、パイプ等、および棒材、フィルム、円筒バー、シート材料、パネル、および繊維が含まれる。造形品は、例えば、機械加工によって第２の製品に形状化することができる棒材の形でありうる。それら二次加工品は、耐力用途、例えば、高耐摩耗用途に、例えば、耐力表面として、例えば、関節表面、および金属代替品として特に適している。本発明のＵＨＭＷＰＥのフィルムまたはシートは、例えば、グルーで支持体表面上に接着することもでき、したがって、耐摩耗性耐力表面として用いられる。
【００４２】
本発明は、検出可能なフリーラジカルを実質的に有しない放射線処理されたＵＨＭＷＰＥも包含する。そのＵＨＭＷＰＥは架橋構造を有する。好ましくは、そのＵＨＭＷＰＥは実質的に酸化されないので、実質的に耐酸化性である。一定の態様において、そのＵＨＭＷＰＥは３の融解ピークを有する。一定の態様において、そのＵＨＭＷＰＥは２の融解ピークを有する。一定の態様において、そのＵＨＭＷＰＥは１の融解ピークを有する。好ましくは、ＵＨＭＷＰＥは２の融解ピークを有する。そのＵＨＭＷＰＥを製造するのに用いられる具体的な処理に依存して、本発明のＵＨＭＷＰＥ中には、例えば、ステアリン酸カルシウム、離型剤、エキステンダー、抗酸化剤および／またはポリエチレンポリマーへの他の慣用的な添加剤を含めた一定の不純物が存在し得る。
【００４３】
本発明は、検出可能なフリーラジカルを実質的に有しない架橋したＵＨＭＷＰＥを製造する方法も提供する。好ましくは、このＵＨＭＷＰＥは、高耐摩性を有する耐力製品として用いるためのものである。ポリマー鎖を有する慣用的なＵＨＭＷＰＥを提供する。慣用的なＵＨＭＷＰＥは、例えば、棒材、形状化された棒材、例えば、パック、コーティング、または二次加工品、例えば、医療用プロテーゼで用いるためのカップまたはトレー形物品の形でありうる。慣用的なＵＨＭＷＰＥにより、約５００，０００を越える分子量の商業的に入手可能な高密度（線状）ポリエチレンが意味される。好ましくは、ＵＨＭＷＰＥ出発物質は、約２，０００，０００を越える平均分子量を有する。初期平均分子量により、何等かの照射の前のＵＨＭＷＰＥ出発物質の平均分子量が意味される。ＵＨＭＷＰＥは、ポリマー鎖を架橋させるように照射される。照射は、不活性または非不活性環境中で行うことができる。好ましくは、照射は、非不活性環境、例えば、空気中で行われる。照射されたＵＨＭＷＰＥは、そのＵＨＭＷＰＥ中では検出可能なフリーラジカルが実質的に存在しなくなるように、ＵＨＭＷＰＥの融解温度を越えて加熱される。次に、加熱されたＵＨＭＷＰＥは室温まで冷却される。好ましくは、冷却工程は、約０．１℃／分を越える速度である。場合により、冷却されたＵＨＭＷＰＥを機械加工することができる。例えば、照射工程中に何等かのＵＨＭＷＰＥの酸化が起こった場合、それを、所望ならば、当業者に知られているいずれかの方法によって機械加工して除去することができる。そして場合により、冷却されたＵＨＭＷＰＥまたは機械加工されたＵＨＭＷＰＥを、当業者に知られているいずれかの方法によって滅菌することができる。
【００４４】
この方法の一つの好ましい態様は、いわゆるＣＩＲ−ＳＭ、すなわち、低温照射と引続く融解である。この態様において、与えられるＵＨＭＷＰＥは、室温または室温未満である。好ましくは、それは約２０℃である。ＵＨＭＷＰＥの照射は、例えば、  γ線照射または電子照射でありうる。一般に、γ線照射は高い透過度を与えるが、より長時間を要し、より深遠な酸化の可能性をもたらす。一般に、電子照射はより限定された透過度しか与えないが、より短時間であるので、広範な酸化の可能性は減少する。照射は、ポリマー鎖を架橋させるために行われる。照射線量を変動させて、最終ＵＨＭＷＰＥ製品の架橋度および結晶化度を調節することができる。好ましくは、照射の総吸収線量は、約０．５〜約１，０００Ｍｒａｄ、より好ましくは約１〜約１００Ｍｒａｄ、またより好ましくは約４〜約３０Ｍｒａｄ、またより好ましくは約２０Ｍｒａｄ、そして最も好ましくは約１５Ｍｒａｄである。好ましくは、ＵＨＭＷＰＥを融解させるほどの熱を生じない線量率を用いる。γ線照射を用いる場合、好ましい線量率は、約０．０５〜約０．２Ｍｒａｄ／分である。電子照射を用いる場合、好ましくは、線量率は約０．０５〜約３，０００Ｍｒａｄ／分、より好ましくは約０．０５〜約５Ｍｒａｄ／分、そして最も好ましくは約０．０５〜約０．２Ｍｒａｄ／分である。電子照射における線量率は、次のパラメータによって決定される。（ｉ）ｋＷで表される加速器の出力、（ii）コンベヤー速度、（iii）照射検体表面と走査ホーンとの間の距離、および（iv）走査幅。ｅビーム装置での線量率は、しばしば、ラスタｅビーム下においてＭｒａｄ／パスで測定される。本明細書中においてＭｒａｄ／分として示される線量率は、次の等式：
ＤＭｒａｄ／ｍｉｎ＝ＤＭｒａｄ／パス×Ｖｃ÷ｌ
（式中、ＤＭｒａｄ／ｍｉｎはＭｒａｄ／分で表される線量率であり、ＤＭｒａｄ／ハ゜スはＭｒａｄ／パスで表される線量率であり、Ｖｃは、コンベヤー速度であり、そしてｌは、ｅビームラスタ面を移動する検体の長さである）を用いることによってＭｒａｄ／パスに変換され得る。電子照射を用いる場合、電子のエネルギーを変動させて、電子の透過度を変化させることができる。好ましくは、電子のエネルギーは約０．５ＭｅＶ〜約１２ＭｅＶ、より好ましくは約５ＭｅＶ〜約１２ＭｅＶである。このような操作性は、照射対象が種々の厚みまたは深さを有する製品、例えば、医療用プロテーゼの関節用カップである場合に特に有用である。
【００４５】
照射されたＵＨＭＷＰＥは、そのＵＨＭＷＰＥの融解温度を越えて加熱されるので、ＵＨＭＷＰＥ中に検出可能なフリーラジカルは存在しない。加熱は、分子に充分な移動度を提供してＵＨＭＷＰＥの結晶に由来する束縛を排除し、それによって残留するフリーラジカルは実質的に全て再結合することができる。好ましくは、ＵＨＭＷＰＥは、約１３７℃〜約３００℃、より好ましくは約１４０℃〜約３００℃、またより好ましくは約１４０℃〜約１９０℃、またより好ましくは約１４５℃〜約３００℃、またより好ましくは約１４５℃〜約１９０℃、またより好ましくは約１４６℃〜約１９０℃、そして最も好ましくは約１５０℃の温度まで加熱される。好ましくは、加熱工程中の温度は、約０．５分間〜約２４時間、より好ましくは約１時間〜約３時間、そして最も好ましくは約２時間維持される。加熱は、例えば、空気中で、不活性ガス、例えば、窒素、アルゴン若しくはヘリウム中で、増感雰囲気、例えば、アセチレン中で、または真空中で行うことができる。より長い加熱時間には、不活性ガス中または真空下で加熱を行うのが好ましい。
【００４６】
この方法のもう一つの好ましい態様は、いわゆるＷＩＲ−ＳＭ、すなわち、加温照射と引続く融解である。この態様では、与えられるＵＨＭＷＰＥは、そのＵＨＭＷＰＥの融解温度未満の温度まで予熱される。予熱は、不活性または非不活性環境中で行うことができる。この予熱は空気中で行うのが好ましい。好ましくは、ＵＨＭＷＰＥは、約２０℃〜約１３５℃の温度まで、より好ましくは約２０℃を越える温度〜約１３５℃まで、そして最も好ましくは約５０℃の温度まで予熱される。他のパラメーターは、電子線を用いる照射工程についての線量率が、好ましくは約０．０５〜約１０Ｍｒａｄ／分、そしてより好ましくは約４〜約５Ｍｒａｄ／分であり；そしてγ線照射を用いる照射工程についての線量率が、好ましくは約０．０５〜約０．２Ｍｒａｄ／分、そしてより好ましくは約０．２Ｍｒａｄ／分であることを除いて、ＣＩＲ−ＳＭに関して上に記載された通りである。
【００４７】
この方法のもう一つの好ましい態様は、いわゆるＷＩＲ−ＡＭ、すなわち、加温照射および断熱融解である。この態様では、与えられるＵＨＭＷＰＥは、そのＵＨＭＷＰＥの融解温度未満の温度まで予熱される。予熱は、不活性または非不活性環境中で行うことができる。この予熱は空気中で行うのが好ましい。予熱は、例えば、オーブン中で行うことができる。予熱は、約１００℃からＵＨＭＷＰＥの融解温度未満の温度までであるのが好ましい。好ましくは、ＵＨＭＷＰＥを約１００℃〜約１３５℃の温度まで予熱する。より好ましくはその温度は約１３０℃であり、そして最も好ましくは約１２０℃である。好ましくは、そのＵＨＭＷＰＥを、加工中にＵＨＭＷＰＥからの熱損失を減少させるために断熱材中に入れる。熱とは、例えば、照射前に加えられる予熱および照射中に生じる熱を含む意味である。断熱材により、断熱性を有するあらゆる材料、例えば、ガラス繊維パウチが意味される。
【００４８】
次に、予熱されたＵＨＭＷＰＥに、ポリマー中において材料中の結晶を実質的に全て融解させるのに充分な熱を生じるように充分に高い総線量を充分に速い線量率で照射すると、例えば照射工程によって生じる検出可能なフリーラジカルが実質的に全て確実に除去される。照射工程は、このような断熱加熱を生じるように電子照射を用いるのが好ましい。断熱加熱により、照射中に周囲への熱損失がないことが意味される。断熱加熱は、その温度が融点を越える場合、断熱融解を引き起こす。断熱融解とは、完全なまたは部分的な融解を含む意味である。最小の総線量は、ポリマーをその初期温度（すなわち、上で論及された予熱温度）からその融解温度まで加熱するのに必要な熱、および全ての結晶を融解させるのに必要な熱、およびポリマーをその融点を越える所定の温度まで加熱するのに必要な熱の量によって決定される。次の等式は、総線量の量をどのように計算するかを示すものである。
総線量＝ＣＰｓ（Ｔｍ−Ｔｉ）＋ΔＨｍ＋ＣＰｍ（Ｔｆ−Ｔｍ）
式中、ＣＰｓ（＝２Ｊ／ｇ／℃）およびＣＰｍ（＝３Ｊ／ｇ／℃）は、固相状態および溶融状態のそれぞれのＵＨＭＷＰＥの熱容量であり、ΔＨｍ（＝１４６Ｊ／ｇ）は、未照射Ｈｏｅｓｃｈｔ  Ｃｅｌａｎｅｓｅ  ＧＵＲ  ４１５棒材の融解熱であり、Ｔｉは初期温度であり、そしてＴｆは最終温度である。最終温度は、ＵＨＭＷＰＥの融解温度を越えるはずである。
【００４９】
好ましくは、ＵＨＭＷＰＥの最終温度は、約１４０℃〜約２００℃であり、より好ましくは、それは約１４５℃〜約１９０℃であり、またより好ましくは、それは約１４６℃〜約１９０℃であり、そして最も好ましくは、それは約１５０℃である。１６０℃を越えると、ポリマーは気泡および亀裂を形成し始める。好ましくは、電子線の線量率は、約２〜約３，０００Ｍｒａｄ／分であり、またより好ましくは約２〜約３０Ｍｒａｄ／分、またより好ましくは約７〜約２５Ｍｒａｄ／分、またより好ましくは約２０Ｍｒａｄ／分、そして最も好ましくは約７Ｍｒａｄ／分である。好ましくは、総吸収線量は約１〜約１００Ｍｒａｄである。上の等式を用いると、１３０℃の初期温度および１５０℃の最終温度についての吸収線量は、約２２Ｍｒａｄであると計算される。
【００５０】
この態様において、その方法の加熱工程は、上記の断熱加熱から生じる。
【００５１】
一定の態様において、断熱加熱は、ＵＨＭＷＰＥを完全に融解させる。一定の態様において、断熱加熱は、ＵＨＭＷＰＥを部分的に融解させるだけである。好ましくは、照射で誘発される断熱加熱の後に、その照射されたＵＨＭＷＰＥの追加加熱を行なって、追加加熱後のＵＨＭＷＰＥの最終温度をＵＨＭＷＰＥの融解温度を上回るようにし、ＵＨＭＷＰＥの完全な融解を確実にする。追加の加熱からのＵＨＭＷＰＥの温度は、約１４０℃〜約２００℃であり、より好ましくは約１４５℃〜約１９０℃であり、またより好ましくは約１４６℃〜約１９０℃であり、そして最も好ましくは約１５０℃である。
【００５２】
本発明の更にもう一つの態様は、いわゆるＣＩＲ−ＡＭ、すなわち、低温照射と断続的加熱である。この態様では、室温または室温未満のＵＨＭＷＰＥは、断熱加熱によって、その後の追加加熱をしてまたはしないで融解される。
【００５３】
本発明は、上記の方法によって製造された製品も包含する。
【００５４】
本発明において更に提供されるのは、検出可能なフリーラジカルを実質的に有しないＵＨＭＷＰＥから医療用プロテーゼを製造する方法であり、そのプロテーゼは、プロテーゼの装着中のプロテーゼからの粒子の生成を減少させる。検出可能なフリーラジカルを有しない放射線処理されたＵＨＭＷＰＥが提供される。医療用プロテーゼが、プロテーゼの装着中にプロテーゼからの粒子の生成を減少させるようにこのＵＨＭＷＰＥから形成され、ＵＨＭＷＰＥはプロテーゼの耐力表面を形成する。プロテーゼの形成は、当業者に知られている標準操作、例えば、機械加工によって行うことができる。
【００５５】
本発明において更に提供されるのは、医療用プロテーゼを必要とする身体を治療する方法である。検出可能なフリーラジカルを実質的に有しない放射線処理されたＵＨＭＷＰＥから形成された形状化されたプロテーゼが提供される。このプロテーゼは、プロテーゼを必要とする身体に適用される。そのプロテーゼは、プロテーゼの装着中のプロテーゼからの粒子の生成を減少させる。好ましい態様において、超高分子量ポリエチレンが、プロテーゼの耐力表面を形成する。
【００５６】
本発明の更にもう一つの態様において、プロテーゼ装着中にプロテーゼからの微粒子の生成を減少させるように、約５０％未満の結晶化度、約２９０Å未満のラメラ厚みおよび約９４０ＭＰａ未満の引張弾性率を有するポリマー構造を有する超高分子量ポリエチレン（ＵＨＭＷＰＥ）から形成される体内使用のための医療用プロテーゼが提供される。
【００５７】
この態様のＵＨＭＷＰＥは、約５０％未満の結晶化度、好ましくは約４０％未満の結晶化度のポリマー構造を有する。結晶化度により、ポリマーの結晶性である分率が意味される。結晶化度は、試料の重量（ｗ，ｇで表される）、融解中に試料によって吸収される熱（Ｅ，ｃａｌで表される）および１００％結晶状態にあるポリエチレンの計算された融解熱（ΔＨ°＝６９．２ｃａｌ／ｇ）を知り、そして次の等式を用いることによって計算される。
【数１】
0005073626.tif 000002
【００５８】
この態様のＵＨＭＷＰＥは、約２９０Å未満のラメラ厚み、好ましくは約２００Å未満のラメラ厚み、そして最も好ましくは約１００Å未満のラメラ厚みのポリマー構造を有する。ラメラ厚み（ｌ）により次の式を用いて計算されるポリマー中の推定メラ構造の厚みが意味される。  
【数２】
0005073626.tif 000003
式中、σｅはポリエチレンの最終自由表面エネルギー（end free surface energy）（２．２２×１０−６ｃａｌ／ｃｍ２）であり、ΔＨ°は１００％結晶状態にあるポリエチレンの計算された融解熱（６９．２ｃａｌ／ｇ）であり、ρは晶性部分の密度（１．００５ｇ／ｃｍ３）であり、Ｔｍ°は完全ポリエチレン結晶の融点（４１８．１５Ｋ）であり、そしてＴｍは試料の実験的に決定される融点である。
【００５９】
この態様のＵＨＭＷＰＥは、約９４０ＭＰａ未満の引張弾性率、好ましくは約６００ＭＰａ未満の引張弾性率、より好ましくは約４００ＭＰａ未満の引張弾性率、そして最も好ましくは約２００ＭＰａ未満の引張弾性率を有する。引張弾性率により、標準試験法ＡＳＴＭ  ６３８  Ｍ  ＩＩＩを用いて測定したときの０．５％未満の歪についての対応する歪に対する法線応力の比率が意味される。
【００６０】
好ましくは、この態様のＵＨＭＷＰＥは、約４０％の結晶化度、約１００Åのラメラ厚みおよび約２００ＭＰａの引張弾性率を有するポリマー構造を有する。
【００６１】
この態様のＵＨＭＷＰＥは、止められたフリーラジカル、例えば、不飽和トランスビニレンフリーラジカルを有していない。この態様のＵＨＭＷＰＥは、ショアーＤスケールで約６５未満の硬度、より好ましくはショアーＤスケールで約５５未満の硬度、そして最も好ましくはショアーＤスケールで約５０未満の硬度を有するのが好ましい。硬度により、ＡＳＴＭ  Ｄ２２４０に記載のジュロメーターを用いてショアーＤスケールで測定される瞬間押込硬度が意味される。この態様のＵＨＭＷＰＥは、実質的に酸化されないのが好ましい。そのポリマー構造は、広範な架橋を有するので、ポリマー構造のかなりの部分はデカリン中に溶解しない。かなりの部分により、ポリマー試料乾量の少なくとも５０％が意味される。デカリン中に溶解しないことにより、１５０℃で２４時間にわたってデカリン中に溶解しないことが意味される。好ましくは、この態様のＵＨＭＷＰＥは、不完全な結晶の生成を引き起こし且つ結晶化度を減少させるように高い絡み合い密度を有する。絡み合い密度により、単位容積中のポリマー鎖の絡み合い点の数が意味され、より高い絡み合い密度は、そのポリマー試料が慣用的なＵＨＭＷＰＥと同程度まで結晶化できないことによって示されるので、より小さい結晶化度をもたらす。
【００６２】
本発明は、約５０％未満の結晶化度、約２９０Å未満のラメラ厚みおよび約９４０ＭＰａ未満の引張弾性率を有するポリマー構造を有するこの態様のＵＨＭＷＰＥから製造される他の二次加工品も包含する。そのような製品には、造形品および非造形品が含まれ、例えば、機械加工物、例えば、カップ、ギヤ、ナット、スレッドランナー、ボルト、ファスナー、ケーブル、パイプ等、および棒材、フィルム、円筒バー、シート材料、パネル、および繊維が含まれる。造形品は、例えば、機械加工によって製造することができる。それら二次加工品は、耐力用途に、例えば、耐力表面としておよび金属代替品として特に適している。溶融照射されたＵＨＭＷＰＥの薄いフィルムまたはシートは、例えば、グルーで支持体表面上に接着することもでき、したがって、透明な耐摩耗性耐力表面として用いられる。
【００６３】
本発明は、ＵＨＭＷＰＥが、約５０％未満の結晶化度、約２９０Å未満のラメラ厚みおよび約９４０ＭＰａ未満の引張弾性率を特徴とする独特のポリマー構造を有する態様も包含する。そのＵＨＭＷＰＥを製造するのに用いられる具体的な処理に依存して、本発明のＵＨＭＷＰＥ中には、例えば、ステアリン酸カルシウム、離型剤、エキステンダー、抗酸化剤および／またはポリエチレンポリマーへの他の慣用的な添加剤を含めた一定の不純物が存在し得る。一定の態様において、本ＵＨＭＷＰＥは、光の高い透過率、好ましくは１ｍｍ厚の試料を通る５１７ｎｍの光の約１０％を越える光の透過率、より好ましくは１ｍｍ厚の試料を通る５１７ｎｍの光の約３０％を越える光の透過率、そして最も好ましくは１ｍｍ厚の試料を通る５１７ｎｍの光の約４０％を越える透過率を有する。このようなＵＨＭＷＰＥは、種々の製品の支持体表面上にくっ付けることができる薄いフィルムまたはシートに特に有用であり、そのフィルムまたはシートは透明で耐摩耗性となる。
【００６４】
本発明のもう一つの態様において、架橋したＵＨＭＷＰＥを製造する方法が提供される。この方法は、いわゆる溶融照射（ＭＩＲ）である。慣用的なＵＨＭＷＰＥが提供される。好ましくは、そのＵＨＭＷＰＥは、酸素を実質的に含まない不活性物質で取り囲まれている。そのＵＨＭＷＰＥは、全ての結晶構造を完全に融解させるためにそのＵＨＭＷＰＥの融解温度を越えて加熱される。加熱されたＵＨＭＷＰＥは照射され、そして照射されたＵＨＭＷＰＥは約２５℃まで冷却される。
【００６５】
好ましくは、この態様から製造されたＵＨＭＷＰＥは、約５０％未満の結晶化度、約２９０Å未満のラメラ厚みおよび約９４０ＭＰａ未満の引張弾性率を有するポリマー構造を有する。慣用的なＵＨＭＷＰＥ、例えば、棒材、形状化された棒材、コーティングまたは二次加工品が提供される。慣用的なＵＨＭＷＰＥにより、約５００，０００を越える分子量の商業的に入手可能な高密度（線状）ポリエチレンが意味される。好ましくは、このＵＨＭＷＰＥ出発物質は、約２，０００，０００を越える平均分子量を有する。初期平均分子量により、何等かの照射の前のＵＨＭＷＰＥ出発物質の平均分子量が意味される。このＵＨＭＷＰＥは、実質的に酸素を含まない不活性物質、例えば、窒素、アルゴンまたはヘリウムで取り囲まれているのが好ましい。一定の態様では、非不活性環境を用いることができる。このＵＨＭＷＰＥは、その融解温度を越える温度で、その結晶を全て融解させるのに充分な時間加熱される。好ましくは、その温度は約１４５℃〜約２３０℃であり、そしてより好ましくは約１７５℃〜約２００℃である。好ましくは、その加熱は、ポリマーを好ましい温度で約５分間〜約３時間、そしてより好ましくは約３０分間〜約２時間保持するように維持される。次に、そのＵＨＭＷＰＥに、γ線または電子線で照射する。概して、γ線照射は高い透過度を与えるが、より長時間を要し、若干の酸化の可能性をもたらす。概して、電子照射はより限定された透過度しか与えないが、より短時間であるので、酸化の可能性は減少する。照射線量を変動させて、最終ＵＨＭＷＰＥ製品の架橋度および結晶化度を調節することができる。好ましくは、約１Ｍｒａｄを越える線量を用い、より好ましくは約２０Ｍｒａｄを越える線量を用いる。電子照射を用いる場合、電子のエネルギーを変動させて、電子の透過度を変化させることができ、それによって最終ＵＨＭＷＰＥ製品の架橋度および結晶化度を調節することができる。好ましくは、そのエネルギーは、約０．５ＭｅＶ〜約１２ＭｅＶ、より好ましくは約１ＭｅＶ〜約１０ＭｅＶ、そして最も好ましくは約１０ＭｅＶである。このような操作性は、照射対象が種々の厚みまたは深さを有する製品、例えば、プロテーゼの関節用カップである場合に特に有用である。次に、照射されたＵＨＭＷＰＥは約２５℃まで冷却される。好ましくは、冷却速度は、約０．５℃／分またはそれより大きく、より好ましくは約２０℃／分またはそれより大きい。一定の態様において、冷却されたＵＨＭＷＰＥは機械加工することができる。好ましい態様において、冷却された照射ＵＨＭＷＰＥは、検出可能なフリーラジカルを実質的に有しない。実施例１、３および６は、この方法のいくつか好ましい態様を記載している。実施例２、４および５、および図４〜７は、これら好ましい態様から得られる溶融照射ＵＨＭＷＰＥのいくつかの特性を慣用的なＵＨＭＷＰＥと比較しながら示している。
【００６６】
本発明は、上記の方法によって製造された製品も包含する。
【００６７】
ＭＩＲの態様では、高度に絡み合って架橋したＵＨＭＷＰＥが製造される。慣用的なＵＨＭＷＰＥが提供される。好ましくは、そのＵＨＭＷＰＥは、酸素を実質的に含まない不活性物質で取り囲まれている。その冊ＭＷＰＥは、ＵＨＭＷＰＥの融解温度を越える温度で、ＵＨＭＷＰＥ中のポリマー鎖の絡み合いが形成されるのに充分な時間加熱される。加熱されたＵＨＭＷＰＥは、ポリマー鎖を絡み合った状態に止めるために照射される。照射されたＵＨＭＷＰＥは約２５℃まで冷却される。
【００６８】
本発明は、上記の方法によって製造された製品も包含する。
【００６９】
本発明において更に提供されるのは、プロテーゼの装着中にプロテーゼからの微粒子の生成を減少させるようにＵＨＭＷＰＥからプロテーゼを製造する方法である。約５０％未満の結晶化度、約２９０Å未満のラメラ厚みおよび約９４０ＭＰａ未満の引張弾性率を有するポリマー構造を有するＵＨＭＷＰＥが提供される。プロテーゼは、このＵＨＭＷＰＥから形成され、そのＵＨＭＷＰＥはプロテーゼの耐力表面を形成する。プロテーゼの形成は、当業者に知られている標準操作、例えば、機械加工によって行うことができる。本発明において更に提供されるのは、プロテーゼを必要とする身体を治療する方法である。約５０％未満の結晶化度、約２９０Å未満のラメラ厚みおよび約９４０ＭＰａ未満の引張弾性率を有するポリマー構造を有する超高分子量ポリエチレンから形成された形状化されたプロテーゼが提供される。このプロテーゼは、プロテーゼを必要とする身体に適用される。そのプロテーゼは、プロテーゼの装着中のプロテーゼからの微粒子の生成を減少させる。好ましい態様において、この超高分子量ポリエチレンは、そのプロテーゼの耐力表面を形成する。
【００７０】
本発明の製品および方法は、高密度ポリエチレン、低密度ポリエチレン、線状低密度ポリエチレンおよびポリプロピレンなどの他のポリマー材料にも当てはまる。
【００７１】
次の非限定実施例は、本発明を更に詳しく説明するものである。
【実施例】
【００７２】
実施例１：溶融照射ＵＨＭＷＰＥを製造する方法（ＭＩＲ）
この実施例は、溶融ＵＨＭＷＰＥの電子照射を例示する。
【００７３】
慣用的なラム押出ＵＨＭＷＰＥ棒材（ＰＡ州ＬｅｎｎｉのＷｅｓｔｌａｋｅ  Ｐｌａｓｔｉｃｓから入手されたＨｏｅｓｃｈｔ  Ｃｅｌａｎｅｓｅ  ＧＵＲ  ４１５棒材）から調製された１０ｍｍ×１２ｍｍ×６０ｍｍ寸法の立方形検体（パック）をチャンバー中に入れた。チャンバー内雰囲気は、低酸素窒素ガス（＜０．５ｐｐｍ酸素ガス）（ＮＪ州Ｍｕｒｒａｙ  ＨｉｌｌのＡＩＲＣＯから入手された）から成るものであった。チャンバー内圧は約１ａｔｍであった。試料および照射チャンバーの温度は、ヒーター、バリアックおよび熱電対表示器（手動）または温度調節器（自動）を用いて調節された。チャンバーを２７０Ｗ加熱マントルで加熱した。チャンバーは、試料の定常状態温度が約１７５℃となるような速度で加熱された（バリアックによって調節された）。試料を定常状態温度で３０分間保持した後、照射を開始した。
【００７４】
照射は、バンドグラーフ高圧発生装置を用いて２．５ＭｅＶのエネルギーの電子および１．６７ＭＲａｄ／分の線量率で行った。試料は、試料の６０ｍｍ×１２ｍｍ表面上に衝突する電子ビームで２０ＭＲａｄの線量を受けた。ヒーターのスイッチを照射後に切り、そして試料をチャンバー内の不活性雰囲気、つまり窒素ガス下において２５℃まで約０．５℃／分で冷却させた。対照として、慣用的なＵＨＭＷＰＥの未加熱および未照射の棒材を用いて同様の検体を調製した。
【００７５】
実施例２：ＧＵＲ  ４１５  ＵＨＭＷＰＥ棒材および溶融照射（ＭＩＲ）ＧＵＲ  ４１５  ＵＨＭＷＰＥ棒材  （２０ＭＲａｄ）の特性の比較
この実施例は、実施例１から得られたＵＨＭＷＰＥ棒材（ＧＵＲ  ４１５）の照射および未照射試料の種々の特性を例示する。試験された試料は、次の通りであった：試験試料は、溶融した後に溶融中に照射した棒材；対照は棒材（未加熱／未融解、未照射）であった。
【００７６】
（Ａ）示差走査熱量測定（ＤＳＣ）
Ｐｅｒｋｉｎ−Ｅｌｍｅｒ  ＤＳＣ７を、氷水冷却用放熱器、および連続窒素パージで１０℃／分での加熱および冷却速度とともに用いた。実施例１から得られた試料の結晶化度を、試料の重量およびポリエチレン結晶の融解熱（６９．２ｃａｌ／ｇ）から計算した。吸熱量のピークに対応する温度を融点とした。ラメラ厚みは、ラメラ結晶形態を推定し、そして１００％結晶ポリエチレンの融解熱ΔＨ°（６９．２ｃａｌ／ｇ）、完全結晶の融点（４１８．１５Ｋ）、結晶部分の密度（１．００５ｇ／ｃｍ３）およびポリエチレンの最終自由表面エネルギー（２．２２×１０−６ｃａｌ／ｃｍ２）を知ることによって計算された。結果を表１および図４に示す。
【表１】
0005073626.tif 000004
【００７７】
これら結果は、溶融照射された試料が、より低い結晶化度、より低いラメラ厚みおよびより低い融点によって示されるように、未照射試料よりも多い絡み合いおよび少ない結晶ポリマー構造を有したことを示す。
【００７８】
（Ｂ）膨潤比
試料を２ｍｍ×２ｍｍ×２ｍｍ寸法の立方体に切断し、そしてデカリン中に１５０℃で２４時間浸漬したまま保持した。抗酸化剤（１％Ｎ−フェニル−２−ナフチルアミン）をデカリンに加えて、試料の分解を妨げた。膨潤比および抽出パーセントは、試料の重量を実験前、２４時間膨潤後、および膨潤した試料を真空乾燥した後に測定することによって計算された。結果を表２に示す。
【表２】
0005073626.tif 000005
【００７９】
これら結果は、溶融照射されたＵＨＭＷＰＥ試料が高度に架橋したため、ポリマー鎖は２４時間後でも熱溶媒中へ溶解できなかったが、未照射試料は同じ時間内に熱溶媒中に完全に溶解したことを示す。
【００８０】
（Ｃ）引張弾性率
試料についてＡＳＴＭ  ６３８  Ｍ  ＩＩＩを行った。置換速度は１ｍｍ／分であった。実験はＭＴＳ試験機で行った。結果を表３に示す。
【表３】
0005073626.tif 000006
【００８１】
これら結果は、溶融照射されたＵＨＭＷＰＥ試料が、未照射対照より有意に低い引張弾性率を有したことを示す。溶融照射されたＵＨＭＷＰＥ試料のより低い破断点歪が、その試料中の鎖の架橋についての更にもう一つの証拠である。
【００８２】
（Ｄ）硬度
試料の硬度は、ジュロメーターを用いてショアーＤスケールで測定された。硬度は、瞬間押込について記録された。結果を表４に示す。
【表４】
0005073626.tif 000007
【００８３】
これら結果は、溶融照射されたＵＨＭＷＰＥが、未照射対照より柔軟であったことを示す。
【００８４】
（Ｅ）光透過率（透明性）
試料の透明性は、次のように測定された：光透過率は、２枚のガラススライドの間に置かれた厚さ約１ｍｍの試料を通る５１７ｎｍの波長の光について検討された。試料は、それら表面を６００グリット紙で磨くことによって調製された。シリコーン油を試料の表面上に塗布した後、その試料を２枚のスライドの間に置いた。シリコーン油は、ポリマー試料の表面ざらつきによって拡散光の散乱を減少させるために用いられた。この目的で用いられる対照は、シリコーン油の薄いフィルムによって隔てられた２枚の類似のガラススライドであった。透過率は、Ｐｅｒｋｉｎ−Ｅｌｍｅｒ  Ｌａｍｂｄａ  ３Ｂ  ｕｖ−ｖｉｓ分光光度計を用いて測定された。正確に１ｍｍ厚さの試料の吸光係数および透過率は、ランベルト・ベールの法則を用いて計算された。結果を表５に示す。
【表５】
0005073626.tif 000008
【００８５】
これら結果は、溶融照射されたＵＨＭＷＰＥ試料が、それを通る光を対照よりはるかに多く透過したので、対照よりはるかに透明であることを示す。
【００８６】
（Ｆ）環境走査型電子顕微鏡（ＥＳＥＭ）
ＥＳＥＭ（ＥｌｅｃｔｒｏＳｃａｎ，３型）は、試料上について１０ｋＶ（試料にへの放射線損傷を減少させる低電圧）で極めて薄い金コーティング（画質を高める約２０Å）を用いて行った。金コーティングを用いておよび用いることなくＥＳＥＭ下でポリマー表面を研究することにより、薄い金コーティングは人為的結果物を全く生じないことが示された。
【００８７】
１：１の硫酸／オルトリン酸比率および０．７％（ｗ／ｖ）濃度の過マンガン酸カリウムでの過マンガン酸塩蝕刻を用いて試料を蝕刻した後、ＥＳＥＭ下で観察した。
【００８８】
図４は、慣用的なＵＨＭＷＰＥ（ＧＵＲ  ４１５；未加熱；未照射）の蝕刻面のＥＳＥＭ（１０，０００×の倍率）を示す。図５は、溶融照射されたＵＨＭＷＰＥ（ＧＵＲ  ４１５；溶融；２０ＭＲａｄ）の蝕刻面のＥＳＥＭ（１０，０００×の倍率）を示す。ＥＳＥＭは、慣用的なＵＨＭＷＰＥと比較して、溶融照射されたＵＨＭＷＰＥの結晶化度の大きさの減少および不完全結晶化の発生を示した。
【００８９】
（Ｇ）フーリエ変換赤外分光分析法（ＦＴＩＲ）
試料のＦＴＩＲは、ヘキサンで濯ぎ洗浄して表面の不純物を除去された試料についてマイクロサンプラーを用いて行われた。約１７４０〜１７００ｃｍ−１で観察されたピークは、酸素含有基に関係したバンドである。したがって、１７４０ｃｍ−１でのカルボニルピークの面積の１４６０ｃｍ−１でのメチレンピークの面積に対する比率は、酸化度の尺度になる。
【００９０】
ＦＴＩＲスペクトルは、溶融照射されたＵＨＭＷＰＥ試料が、慣用的な未照射ＵＨＭＷＰＥ対照より多くの酸化を示したが、空気中において室温で照射され溶融照射された試料と同じ照射線量を与えられたＵＨＭＷＰＥ試料よりはるかに少ない酸化を示したことを示している。
【００９１】
（Ｈ）電子常磁性共鳴（ＥＰＲ）
ＥＰＲは、気密石英試験管中の窒素雰囲気中に置かれた試料について室温で行われた。用いられた計測器はＢｒｕｋｅｒ  ＥＳＰ  ３００  ＥＰＲ分光計であり、用いられた試験管はＮＪ州ＢｕｅｎａのＷｉｌｍａｄ  Ｇｌａｓｓ  Ｃｏｍｐａｎｙから入手されたＴａｐｅｒｌｏｋ  ＥＰＲ試料管であった。
【００９２】
照射は、ポリマー中でフリーラジカルを生成する処理であるので、未照射試料はそれらの中にフリーラジカルを全く含んでいない。照射で、適当な条件下で数年間存続しうるフリーラジカルが生成される。  ＥＰＲ結果は、溶融照射された試料が、照射直後にＥＰＲを用いて実験された場合にフリーラジカルを全く示さなかったが、窒素雰囲気下の室温で照射された試料は、室温で２６６日貯蔵した後でも、トランスビニレンフリーラジカルを示したことを示す。溶融照射されたＵＨＭＷＰＥ試料におけるフリーラジカルの不存在は、酸化的分解がこれ以上は不可能であったことを意味する。
【００９３】
（Ｉ）耐摩耗性
試料の耐摩耗性は、二軸ピンオンディスク摩耗試験機を用いて測定された。摩耗試験は、Ｃｏ−Ｃｒ合金ディスクに対するＵＨＭＷＰＥピン（直径＝９ｍｍ；高さ＝１３ｍｍ）の摩擦作用を包含した。これら試験は、合計２００万サイクルまで行った。未照射のピンは、８ｍｇ／１００万サイクルの摩耗率を示したが、照射されたピンは、０．５ｍｇ／１００万サイクルの摩耗率を有した。これら結果は、溶融照射されたＵＨＭＷＰＥが、未照射対照よりはるかに優れた耐摩耗性を有することを示す。
【００９４】
実施例３：溶融照射（ＭＩＲ）ＵＨＭＷＰＥの慣用的な関節用カップの製造方法
この実施例は、溶融ＵＨＭＷＰＥの慣用的な関節用カップの電子照射を例示する。
【００９５】
内径２６ｍｍを有し且つＧＵＲ  ４１５ラム押出棒材から調製された慣用的な関節用カップ（ＩＮ州ＷａｒｓａｗのＺｉｍｍｅｒ，Ｉｎｃ．によって調製された高適格未滅菌ＵＨＭＷＰＥカップ）を、底部にチタンカップホルダーおよび上部に薄いステンレス鋼箔（０．００１インチ厚）を有する気密チャンバー内で制御された雰囲気および温度条件下で照射した。このチャンバ一内の雰囲気は、低酸素窒素ガス（＜０．５ｐｐｍ酸素ガス）（ＮＪ州Ｍｕｒｒａｙ  ＨｉｌｌのＡＩＲＣＯから入手された）から成るものであった。そのチャンバー内圧は約１ａｔｍであった。そのチャンバーは、２７０Ｗ加熱マントルをチャンバーの底部に用いて加熱され、これは、温度調節器およびバリアックを用いて調節された。チャンバーは、カップ上面の温度が約１．５℃〜２℃／分で上昇して、最終的に約１７５℃の定常状態温度に漸近的に達するように加熱された。試料カップの厚みおよび用いられる装置の具体的な設計により、カップの定常状態温度は、底部の２００℃から上部の１７５℃まで変動した。そのカップをこれらの温度で３０分間保持した後、照射を開始した。
【００９６】
照射は、バンドグラーフ高圧発生装置を用いて２．５ＭｅＶのエネルギーの電子および１．６７ＭＲａｄ／分の線量率で行った。ビームは、上面の薄い箔を通ってチャンバーに入り、そしてカップの凹面に衝突した。カップに与えられた線量は、電子が衝突したカップ表面から約５ｍｍ下で２０ＭＲａｄの最大線量が受けられるようにした。照射後、加熱を停止し、そして窒素ガスを含むチャンバー内のままでカップを室温（約２５℃）まで冷却させた。冷却速度は約０．５℃／分であった。チャンバーおよび試料が室温に達した後、試料をチャンバーから取出した。
【００９７】
容積が増加している（溶融照射後の結晶化度の減少に伴う密度の減少のため）上記の照射カップは、適当な寸法に再度機械加工することができる。
【００９８】
実施例４：溶融照射（ＭＩＲ）ＵＨＭＷＰＥ関節用カップの種々の深さでの膨潤比および抽出パーセント
この実施例は、実施例３から得られた溶融照射された関節用カップの種々の深さでの膨潤比および抽出パーセントを例示する。２ｍｍ×２ｍｍ×２ｍｍ寸法の試料を、カップの軸に沿った様々な深さでカップから切取った。次に、これら試料をデカリン中に１５０℃で２４時間浸漬したまま保持した。抗酸化剤（１％Ｎ−フェニル−２−ナフチルアミン）をデカリンに加えて、試料の分解を妨げた。膨潤比および抽出パーセントは、実験前、２４時間膨潤後、および膨潤した試料を真空乾燥した後に試料重量を測定することによって計算された。結果を表６に示す。
【表６】
0005073626.tif 000009
【００９９】
これら結果は、ポリマー鎖が熱デカリン中に２４時間にわたって溶解しないような程度までの溶融照射処理のために、カップ中のＵＨＭＷＰＥが１２ｍｍの深さまで架橋していたことを示す。
【０１００】
実施例５：溶融照射（ＭＩＲ）ＵＨＭＷＰＥ関節用カップの種々の深さでの結晶化度および融点
この実施例は、実施例３から得られた溶融照射されたカップの種々の深さでの結晶化度および融点を例示する。
【０１０１】
試料は、カップの軸に沿った様々な深さでカップから得られた。結晶化度は、結晶性であるポリマーの分率である。結晶化度は、試料重量（ｗ，ｇで表される）、融解中に試料によって吸収される熱（示差走査熱量測定法を用いて１０℃／分で実験的に測定されたＥ，ｃａｌで表される）および１００％結晶状態にあるポリエチレンの融解熱（ΔＨ°＝６９．２ｃａｌ／ｇ）を知り、そして次の等式を用いることによって計算された。
【数３】
0005073626.tif 000010
融点は、ＤＳＣ吸熱量のピークに対応する温度である。結果を図７に示す。
【０１０２】
これら結果は、実施例３から得られた関節用カップ中の溶融照射されたＵＨＭＷＰＥの結晶化度および融点が、１ｃｍの深さ（カップの厚みは１．２ｃｍである）まででさえ、慣用的なＵＨＭＷＰＥの対応する値よりはるかに低かったことを示す。
【０１０３】
実施例６：溶融照射（ＭＩＲ）ＵＨＭＷＰＥ関節用カップの第二製造法
この実施例は、溶融照射されたＵＨＭＷＰＥを用いて関節用カップを製造する方法を例示する。
【０１０４】
慣用的なラム押出ＵＨＭＷＰＥ棒材（ＰＡ州ＬｅｎｎｉのＷｅｓｔ  Ｌａｋｅ  Ｐｌａｓｔｉｃｓから入手されたＧＵＲ  ４１５棒材）を機械加工して、高さ４ｃｍおよび直径５．２ｃｍの円筒形にした。その円筒の一つの円形面を機械加工して、直径２．６ｃｍの正確に半球形孔を含み、その孔の軸と円筒が一致するようにした。この検体を、上面に薄いステンレス鋼箔（０．００１インチ厚）を有する気密チャンバー中に封入した。円筒形検体を、半球形孔が箔に面するように入れた。次に、チャンバーを、低酸素窒素ガス（＜０．５ｐｐｍ酸素ガス）（ＮＪ州  Ｍｕｒｒａｙ  ＨｉｌｌのＡＩＲＣＯから入手された）でフラッシュして充満させた。このフラッシングおよび充満の後、チャンバー内圧を１ａｔｍで保持しながら、窒素の遅い連続流を維持した。２７０Ｗ加熱マントルをそのチャンバーの底部に用いて加熱し、これは、温度調節器およびバリアックを用いて調節された。円筒形検体の上面の温度が約１．５℃〜２℃／分で上昇して、最終的に約１７５℃の定常状態温度に漸近的に達するようにチャンバーを加熱した。次に、検体をこの温度で３０分間保持した後、照射を開始した。
【０１０５】
照射は、バンドグラーフ高圧発生装置を用いて２．５ＭｅＶのエネルギーの電子および１．６７ＭＲａｄ／分の線量率で行った。ビームは、上面の薄い箔を通ってチャンバーに入り、そして半球形孔を有する表面に衝突した。検体に与えられた線量は、電子が衝突したポリマー表面から約５ｍｍ下で２０ＭＲａｄの最大線量が与えられたようにした。照射後、加熱を停止し、そして窒素ガスを含むチャンバー内に入れたままで検体を室温（約２５℃）まで冷却させた。冷却速度は約０．５℃／分であった。チャンバーおよび試料が室温に達した後、試料をチャンバーから取出した。
【０１０６】
次に、この円筒形検体を機械加工して、ＩＮ州ＷａｒｓａｗのＺｉｍｍｅｒ，Ｉｎｃ．によって、半球形孔の凹面が再度機械加工されて関節面になるように製造された内径２６ｍｍの高適格ＵＨＭＷＰＥ関節用カップの寸法を有する関節用カップにした。この方法は、溶融照射中に比較的大きく寸法を変化させることを可能にする。
【０１０７】
実施例７：ＵＨＭＷＰＥパックの電子照射
この実施例は、ＵＨＭＷＰＥパックの電子照射が、不均等な吸収線量プロフィールを与えることを例示する。
【０１０８】
慣用的なＵＨＭＷＰＥラム押出棒材（ＰＡ州ＬｅｎｎｉのＷｅｓｔｌａｋｅ  Ｐｌａｓｔｉｃｓから入手されたＨｏｅｓｃｈｔ  Ｃｅｌａｎｅｓｅ  ＧＵＲ  ４１５棒材）を用いた。棒材に用いられたＧＵＲ  ４１５  樹脂は、５，０００，０００ｇ／モルの分子量を有し且つ５００ｐｐｍのステアリン酸カルシウムを含有した。その棒材を、“ホッケーパック”形の円筒（高さ４ｃｍ，直径８．５ｃｍ）に切断した。
【０１０９】
それらパックに、室温において、１０ＭｅＶおよび１ｋＷで操作された直線電子加速器（ＡＥＣＬ，ピナワ，マニトバ，カナダ）でパックの円形底面の一方へ入射する電子ビームを用い、３０ｃｍの走査幅および０．０８ｃｍ／秒のコンベヤー速度を用いて照射した。カスケード効果のために、電子ビーム照射は、不均等な吸収線量プロフィールを生じる。表７は、１０ＭｅＶ電子で照射されたポリエチレンの検体の種々の深さでの計算された吸収線量を示す。吸収線量は、上面（ｅビーム入射面）で測定された値であった。
【表７】
0005073626.tif 000011
【０１１０】
実施例８：低温照射と引続く融解（ＣＩＲ−ＳＭ）を用いるＵＨＭＷＰＥの製造方法
この実施例は、ＵＨＭＷＰＥを低温照射した後、融解させることによって、架橋構造を有し且つ検出可能なフリーラジカルを実質的に有しないＵＨＭＷＰＥを製造する方法を例示する。
【０１１１】
慣用的なＵＨＭＷＰＥラム押出棒材（ＰＡ州ＬｅｎｎｉのＷｅｓｔｌａｋｅ  Ｐｌａｓｔｉｃｓから入手されたＨｏｅｓｃｈｔ  Ｃｅｌａｎｅｓｅ  ＧＵＲ  ４１５棒材）を用いた。棒材に用いられたＧＵＲ  ４１５樹脂は、５，０００，０００ｇ／モルの分子量を有し且つ５００ｐｐｍのステアリン酸カルシウムを含有した。その棒材を、“ホッケーパック”形の円筒（高さ４ｃｍ，直径８．５ｃｍ）に切断した。
【０１１２】
それらパックに、室温において２．５Ｍｒａｄ／パスの線量率で、上面（電子ビーム入射）で測定される２．５、５、７．５、１０、１２．５、１５、１７．５、２０、３０および５０Ｍｒａｄの総吸収線量まで照射した（ＡＥＣＬ，ピナワ，マニトバ，カナダ）。それらパックは包装されなかったし、そして照射は空気中で行われた。照射に続いて、ポリマーを融解させることによってフリーラジカルの再結合を引き起こして、残留する検出可能なフリーラジカルを実質的にようにするために、それらパックを真空下において１５０℃まで２時間加熱した。次に、それらパックを室温まで５℃／分の速度で冷却した。
【０１１３】
残留するフリーラジカルは、Ｊａｈａｎら，J.Biomedical MaterialsResearch 25: 1005(1991)で記載のように電子常磁性共鳴によって測定される。
【０１１４】
実施例９：加温照射と引続く融解（ＷＩＲ−ＳＭ）を用いるＵＨＭＷＰＥの製造方法
この実施例は、融点未満まで加熱されたＵＨＭＷＰＥに照射した後、そのＵＨＭＷＰＥを融解させることによって、架橋構造を有し且つ検出可能なフリーラジカルを実質的に有しないＵＨＭＷＰＥを製造する方法を例示する。
慣用的なＵＨＭＷＰＥラム押出棒材（ＰＡ州ＬｅｎｎｉのＷｅｓｔｌａｋｅ  Ｐｌａｓｔｉｃｓから入手されたＨｏｅｓｃｈｔ  Ｃｅｌａｎｅｓｅ  ＧＵＲ  ４１５棒材）を用いた。棒材に用いられたＧＵＲ  ４１５  樹脂は、５，０００，０００ｇ／モルの分子量を有し且つ５００ｐｐｍのステアリン酸カルシウムを含有した。その棒材を、“ホッケーパック”形の円筒（高さ４ｃｍ，直径８．５ｃｍ）に切断した。
【０１１５】
それらパックを、オーブン中において空気中で１００℃まで加熱した。次に、加熱されたパックに、２．５Ｍｒａｄ／パスの線量率で２０Ｍｒａｄの総線量まで電子ビームを用い（ＮＪ州ＣｒａｎｂｕｒｙのＥ−Ｂｅａｍ  Ｓｅｒｖｉｃｅｓ）、３０ｃｍの走査幅および０．０８ｃｍ／秒のコンベヤー速度を用いて照射した。照射に続いて、それらパックを真空下において１５０℃まで２時間加熱し、それによってフリーラジカルを再結合させて、残留する検出可能なフリーラジカルが実質的にないようにした。次に、それらパックを室温まで５℃／分の速度で冷却した。
【０１１６】
実施例１０：加温照射と断熱融解（ＷＩＲ−ＡＭ）を用いるＵＨＭＷＰＥの製造方法
この実施例は、ＵＨＭＷＰＥの断熱融解を生じるように、融点未満まで加熱されたＵＨＭＷＰＥに照射することによって、架橋構造を有し且つ検出可能なフリーラジカルを実質的に有しないＵＨＭＷＰＥを製造する方法を例示する。
【０１１７】
慣用的なＵＨＭＷＰＥラム押出棒材（ＰＡ州ＬｅｎｎｉのＷｅｓｔｌａｋｅ  Ｐｌａｓｔｉｃｓから入手されたＨｏｅｓｃｈｔ  Ｃｅｌａｎｅｓｅ  ＧＵＲ  ４１５棒材）を用いた。棒材に用いられたＧＵＲ  ４１５樹脂は、５，０００，０００ｇ／モルの分子量を有し且つ５００ｐｐｍのステアリン酸カルシウムを含有した。その棒材を、“ホッケーパック”形の円筒（高さ４ｃｍ，直径８．５ｃｍ）に切断した。
【０１１８】
それらパックをガラス繊維パウチ（ＰＡ州ＰｉｔｔｓｂｕｒｇｈのＦｉｓｈｅｒ  Ｓｃｉｅｎｔｉｆｉｃ  Ｃｏ．）中に入れて、次の加工工程での熱損失を最小限にした。最初に、それら包まれたパックを、１２０℃で保持された空気対流オーブン中で一晩中加熱した。パックをオーブンから取出して直ぐに、それらを、１０ＭｅＶおよび１ｋＷで操作された直線電子加速器（ＡＥＣＬ，ピナワ，マニトバ，カナダ）からパックの円形底面の一方へ入射する電子ビーム下に置き、そして直ちに、それぞれ２１および２２．５Ｍｒａｄの総線量まで照射した。線量率は２．７Ｍｒａｄ／分であった。したがって、２１Ｍｒａｄの放射線は７．８分間、そして２２．５Ｍｒａｄの放射線は８．３分間であった。照射後、それらパックを室温まで５℃／分の速度で冷却し、その時点でガラス繊維パウチを除去し、そして検体を分析した。
【０１１９】
実施例１１：ＧＵＲ  ４１５棒材パック、およびＣＩＲ−ＳＭおよびＷＩＲ−ＡＭ処理された棒材パックの特性の比較
この実施例は、実施例８および１０から得られたＵＨＭＷＰＥ棒材ＧＵＲ  ４１５の照射および未照射試料の種々の特性を例示する。試験された試料は次の通りであった：（ｉ）室温で照射され、続いてポリエチレン結晶を完全に融解させるために約１５０℃まで加熱された後、室温まで冷却された試験試料（パック）（ＣＩＲ−ＳＭ）、（ii）パックからの熱損失を最小限するためにガラス繊維パウチ中で１２０℃まで加熱された直後にポリエチレン結晶の断熱融解を生じた棒材からの試験試料（パック）（ＷＩＲ−ＡＭ）、および（iii）対照棒材（未加熱／未融解、未照射）。
【０１２０】
Ａ．フーリエ変換赤外分光分析法（ＦＴＩＲ）
試料の赤外（ＩＲ）分光分析法は、実施例８および１０から得られた試料の薄形材について、ＢｉｏＲａｄ  ＵＭＡ  ５００赤外顕微鏡を用いて行った。それら薄形材（５０μｍ）は、スレッジミクロトームで製造された。ＩＲスペクトルを、１０×５０μｍ２の窓寸法でパックの照射面より２０μｍ、１００μｍおよび３ｍｍ下で集めた。約１７４０〜１７００ｃｍ−１で観察されたピークは、酸素含有基に関係している。したがって、１７４０ｃｍ−１でのカルボニルピークの面積の１４６０ｃｍ−１でのメチレンピークの面積に対する比率は、対応するベースラインを差引いた後、酸化度の尺度である。表８および９は、実施例８および１０で記載された検体の酸化度を要約する。
【０１２１】
これらデータは、架橋操作の後に、約１００μｍ厚さの薄層中に若干の酸化があったことを示す。この層を機械加工して除去すると、その最終製品は未照射対照と同様の酸化レベルを有するであろう。
【表８】
0005073626.tif 000012
【表９】
0005073626.tif 000013
【０１２２】
Ｂ．示差走査熱量測定（ＤＳＣ）
Ｐｅｒｋｉｎ−Ｅｌｍｅｒ  ＤＳＣ７を、氷水冷却用放熱器、および連続窒素パージで１０℃／分の加熱および冷却速度とともに用いた。実施例８および１０から得られた検体の結晶化度を、試料の重量および、最初の加熱サイクル中に測定されたポリエチレン結晶の融解熱から計算した。結晶化度パーセントは、次の等式によって与えられた。  
【数４】
0005073626.tif 000014
式中、Ｅおよびｗは、それぞれ融解熱（Ｊまたはｃａｌ）および試験された検体の重量（グラム）であり、そしてΔＨ°は、ジュール／グラムでの１００％結晶ポリエチレンの融解熱（２９１Ｊ／ｇまたは６９．２ｃａｌ／ｇ）である。吸熱量のピークに対応する温度を融点とした。多数の吸熱量ピークが存在した若干の場合、これら吸熱量ピークに対応する多数の融点が報告された。実施例８および１０で記載された検体の結晶化度および融点を、表１０および１１に示す。
【表１０】
0005073626.tif 000015
【表１１】
0005073626.tif 000016
【０１２３】
データは、結晶化度が２０Ｍｒａｄの吸収線量まで実質的に変化しないことを示す。したがって、架橋材料の弾性は、架橋時に実質的に未変化のままのはずである。他方、より高い線量で結晶化度を変化させることによって弾性を注文通りにしうる。データは、ＷＩＲ−ＡＭ材料が３の融解ピークを示したことを示す。
【０１２４】
Ｃ．摩耗率のためのピンオンディスク実験
ピンオンディスク（ＰＯＤ）実験は、二軸ピンオンディスク摩耗試験機において２Ｈｚの周波数で行われ、そこでポリマーのピンは、高度に磨かれたＣｏ−Ｃｒディスクに対するピンの摩擦作用によって試験された。円筒形のピン（高さ１３ｍｍ，直径９ｍｍ）を製造する前に、照射中および加工の前後に酸化された外層を除去するためにパック表面から１ミリメートルを機械加工して除去した。次に、それらピンをパックの心部から機械加工し、そしてｅビーム入射面がＣｏ−Ｃｒディスクに面するようなＰＯＤで試験した。摩耗試験は、ウシ血清中で合計２，０００，０００サイクルまで行われた。５００，０００サイクル毎にピンを秤量したが、その損失重量（摩耗率）平均値は、実施例８および１０それぞれから得られた検体について表１２および１３で報告される。
【表１２】
0005073626.tif 000017
【表１３】
0005073626.tif 000018
【０１２５】
これら結果は、架橋ＵＨＭＷＰＥが、未照射対照よりはるかに優れた耐摩耗性を有することを示す。
【０１２６】
Ｄ．ゲル含有量および膨潤比
試料を２×２×２ｍｍ３寸法の立方体に切断し、そしてキシレン中に１３０℃で２４時間浸漬したまま保持した。抗酸化剤（１％Ｎ−フェニル−２−ナフチルアミン）をキシレンに加えて、試料の分解を妨げた。膨潤比およびゲル含有量は、試料重量を実験前、２４時間膨潤後、および膨潤した試料を真空乾燥後に測定することによって計算された。結果を、実施例８および１０から得られた検体について表１４および１５に示す。
【表１４】
0005073626.tif 000019
【表１５】
0005073626.tif 000020
【０１２７】
これら結果は、膨潤比が、架橋密度の増加を示す吸収線量の増加に伴い減少したことを示す。増加したゲル含有量は、架橋構造の生成を示す。
【０１２８】
実施例１２：引続く融解を伴うおよび伴わない低温照射（ＣＩＲ−ＳＭ）によって製造されたＵＨＭＷＰＥのフリーラジカル濃度
この実施例は、フリーラジカル濃度に対するＵＨＭＷＰＥの低温照射に続く融解の作用を例示する。電子常磁性共鳴（ＥＰＲ）は、気密石英試験管中の窒素雰囲気中に置かれた後の試料について室温で行われた。用いられた計測器は、Ｂｒｕｋｅｒ  ＥＳＰ  ３００  ＥＰＲ分光計であり且つ用いられた試験管は、Ｔａｐｅｒｌｏｋ  ＥＰＲ試料管（ＮＪ州Ｂｕ  ｅｎａのＷｉｌｍａｄ  Ｇｌａｓｓ  Ｃｏ．から入手された）であった。  未照射試料は、それらの中に検出可能なフリーラジカルを全く有していなかった。照射工程中に、適当な条件下において少なくとも何年間か存続しうるフリーラジカルが生成される。
【０１２９】
低温照射ＵＨＭＷＰＥ検体は、ＥＰＲ技法で試験した場合、強いフリーラジカルシグナルを示した。同様の試料を融解サイクル後にＥＰＲで調べた場合、そのＥＰＲシグナルは検出できないレベルまで減少していることが判った。低温照射後に融解した（再結晶した）ＵＨＭＷＰＥ試料中のフリーラジカルの不存在は、捕捉された基に対する攻撃によってこれ以上酸化的分解が起こりえないことを意味する。
【０１３０】
実施例１３：低温照射と引続く融解（ＣＩＲ−ＳＭ）によって製造されたＵＨＭＷＰＥの種々の深さでの結晶化度および融点
この実施例は、２０Ｍｒａｄの全放射線量を用いて実施例８から得られた架橋ＵＨＭＷＰＥ検体の種々の深さでの結晶化度および融点を例示する。試料は、架橋検体から種々の深さで得られた。結晶化度はおよび融点は、実施例１０（Ｂ）で記載のＰｅ  ｒｋｉｎ−Ｅｌｍｅｒ示差走査熱量計を用いて測定された。結果を表１６に示す。
【表１６】
0005073626.tif 000021
【０１３１】
これら結果は、結晶化度が、表面から離れた深さの関数として変化したことを示す。１６ｍｍの場合の突然の降下は、カスケード作用の結果である。吸収線量のピークは、線量レベルが２７Ｍｒａｄ程度も高いかも知れない１６ｍｍ付近に位置した。
【０１３２】
実施例１４：真空下融解に対して空気中融解を用いるＣＩＲ−ＳＭによって製造されたＵＨＭＷＰＥの比較
この実施例は、ＣＩＲ−ＳＭによって製造されたＵＨＭＷＰＥパックの酸化レベルが、空気中で融解したにせよ真空下で融解したにせよ、パック表面から３ｍｍ下の深さでの未照射パックと同様であることを示す。
【０１３３】
慣用的なＵＨＭＷＰＥラム押出棒材（ＰＡ州ＬｅｎｎｉのＷｅｓｔｌａｋｅ  Ｐｌａｓｔｉｃｓから入手されたＨｏｅｓｃｈｔ  Ｃｅｌａｎｅｓｅ  ＧＵＲ  ４１５棒材）を用いた。棒材に用いられたＧＵＲ  ４１５  樹脂は、５，０００，０００ｇ／モルの分子量を有し且つ５００ｐｐｍのステアリン酸カルシウムを含有した。その棒材を、“ホッケーパック”形の円筒（高さ４ｃｍ，直径８．５ｃｍ）に切断した。
【０１３４】
２個のパックに、室温において２．５Ｍｒａｄ／パスの線量率で、上面（電子ビーム入射）で測定される１７．５Ｍｒａｄの総吸収線量まで（ＡＥＣＬ，ピナワ，マニトバ，カナダ）、３０ｃｍの走査幅および０．０７ｃｍ／秒のコンベヤー速度を用いて照射した。それらパックは包装されなかったし、そして照射は空気中で行われた。照射に続いて、残留する結晶性含有物が検出されないおよび残留する検出可能なフリーラジカルを有しない状態になるように、一方のパックを真空下において１５０℃まで２時間加熱し、そしてもう一方のパックを空気中において１５０℃まで２時間加熱した。次に、それらパックを室温まで５℃／分の速度で冷却した。次に、それらパックの酸化度について実施例１１（Ａ）で記載のように分析した。表１７は、酸化度について得られた結果を纏めたものである。
【表１７】
0005073626.tif 000022
【０１３５】
これら結果は、自由表面下３ｍｍの範囲内で、照射ＵＨＭＷＰＥ検体の酸化レベルが、未照射対照ＵＨＭＷＰＥで観察される酸化レベルまで降下したことを示した。これは、照射後の融解雰囲気（空気または真空）とは無関係の問題であった。したがって、照射後融解は、照射パックの心部を酸化することなく空気対流オーブン中で行いうる。
【０１３６】
実施例１５：γ線照射を用いる低温照射と引続く融解（ＣＩＲ−ＳＭ）を用いるＵＨＭＷＰＥの製造方法
この実施例は、ＵＨＭＷＰＥをγ線で低温照射した後に融解させることによって、架橋構造を有し且つ検出可能なフリーラジカルを実質的に有しないＵＨＭＷＰＥを製造する方法を例示する。
【０１３７】
慣用的なＵＨＭＷＰＥラム押出棒材（ＰＡ州ＬｅｎｎｉのＷｅｓｔｌａｋｅ  Ｐｌａｓｔｉｃｓから入手されたＨｏｅｓｃｈｔ  Ｃｅｌａｎｅｓｅ  ＧＵＲ  ４１５棒材）を用いた。棒材に用いられたＧＵＲ  ４１５樹脂は、５，０００，０００ｇ／モルの分子量を有し且つ５００ｐｐｍのステアリン酸カルシウムを含有した。その棒材を、“ホッケーパック”形の円筒（高さ４ｃｍ，直径８．５ｃｍ）に切断した。
【０１３８】
それらパックに、室温において０．０５Ｍｒａｄ／分の線量率で、上面（γ線入射）で測定される４Ｍｒａｄの総吸収線量まで照射した（ＭＡ州ＮｏｒｔｈｂｏｒｏのＩｓｏｍｅｄｉｘ）。それらパックは包装されなかったし、そして照射は空気中で行われた。照射に続いて、ポリマーを融解させることによってフリーラジカルの再結合を引き起こして、残留する検出可能なフリーラジカルが実質的にないようにするために、それらパックを真空下において１５０℃まで２時間加熱した。
【０１３９】
実施例１６：Ｉ．加温照射と引続く完全融解を伴う部分断熱融解（ＷＩＲ−ＡＭ）を用いるＵＨＭＷＰＥの製造方法
この実施例は、ＵＨＭＷＰＥの断熱部分融解を生じるように融点未満まで加熱されたＵＨＭＷＰＥに照射し、そして引続きそのＵＨＭＷＰＥを融解させることによって、架橋構造を有し、示差走査熱量測定法（ＤＳＣ）において二つの異なった融解吸熱量を示し、そして検出可能なフリーラジカルを実質的に有しないＵＨＭＷＰＥを製造する方法を例示する。
【０１４０】
ＧＵＲ  ４０５０棒材（ＰＡ州ＬｅｎｎｉのＷｅｓｔｌａｋｅ  Ｐｌａｓｔｉｃｓから入手されたＨｏｅｓｃｈｔ  Ｃｅｌａ  ｎｅｓｅ  ＧＵＲ  ４０５０樹脂から製造された）を機械加工して、直径８．５ｃｍおよび厚さ４ｃｍのホッケーパックにした。２５個のホッケーパック、２５個のアルミニウムホルダーおよび２５個の２０ｃｍ×２０ｃｍガラス繊維ブランケットを空気対流オーブン中において１２５℃まで一晩中予熱した。予熱されたパックを予熱されたアルミニウムホルダーにそれぞれ入れ、これを予熱されたガラス繊維ブランケットで覆って、照射中の周囲への熱損失を最小限にした。次に、それらパックに、空気中において１０ＭｅＶ、１ｋＷ電子ビームを用いて３０ｃｍの走査幅で照射した（ＡＥＣＬ，ピナワ，マニトバ，カナダ）。コンベヤー速度は０．０７ｃｍ／秒であり、７０ｋＧｙ／パスの線量率を与えた。それらパックに、ビーム下の二つのパスで照射して、１４０ｋＧｙの総吸収線量に達しさせた。第二パスでは、パックが電子ビームラスタ面から出たら直ぐにコンベヤーベルト運動を逆にして、パックからの熱損失を免れた。加温照射後、１５個のパックは、結晶を完全に融解させ且つフリーラジカルを実質的に除去するために１５０℃まで２時間加熱された。
【０１４１】
Ａ．実施例１６で調製された検体の熱的性質（ＤＳＣ）
Ｐｅｒｋｉｎ−ＥｌｍｅｒＤＳＣ７を、氷水冷却用放熱器、および連続窒素パージで１０℃／分の加熱および冷却速度とともに用いた。実施例１６から得られた試料の結晶化度を、試料重量およびポリエチレン結晶の融解熱（６９．２ｃａｌ／ｇｍ）から計算した。吸熱量のピークに対応する温度を融点とした。多数の吸熱量ピークがある場合、多数の融点を示した。
【０１４２】
表１８は、ｅビーム入射面から離れた深さの関数としてポリマーの融解挙動および結晶化度で得られた変化を示す。図８は、引続く融解の前後両方で得られたｅビーム入射面より２ｃｍ下で得られた代表的なＤＳＣ融解吸熱量を示す。  
【表１８】
0005073626.tif 000023
【０１４３】
これらの結果は、ＵＨＭＷＰＥの融解作用が、ＷＩＲ−ＡＭ法のこの態様における引続く融解工程後に激しく変化することを示す。引き続く融解の前に、ポリマーは３の融解ピークを示したが、引続く融解後にはそれは２の融解ピークを示した。
【０１４４】
Ｂ．実施例１６で調製した検体の電子常磁性共鳴（ＥＰＲ）
ＥＰＲは、実施例１６で得られた試料について、気密石英試験管中の窒素雰囲気中に試料を置いた後に室温で行われた。用いられた計測器は、Ｂｒｕｋｅｒ  ＥＳＰ  ３００  ＥＰＲ分光計であり且つ用いられた試験管は、Ｔａｐｅｒ１ｏｋＥＰＲ試料管（Ｗｉ１ｍａｄ  Ｇｌａｓｓ  Ｃｏ．，ブエナ，ＮＪから入手された）であった。
【０１４５】
未照射試料は、それらの中にフリーラジカルが全く検出されなかった。照射工程中に、適当な条件下において少なくとも何年間か存続しうるフリーラジカルが生成される。
【０１４６】
引続く融解の前に、ＥＰＲ結果は、エポキシおよび一次フリーラジカル両方から成る複合フリーラジカルピークを示した。引続く融解後、ＥＰＲフリーラジカルシグナルは検出できないレベルまで減少した。これらの結果は、照射処理によって誘導されたフリーラジカルが、引続く融解工程後に実質的に除去されたことを示した。したがって、ＵＨＭＷＰＥは極めて耐酸化性であった。
【０１４７】
実施例１７：ＩＩ．加温照射と引続く完全融解を伴う部分断熱融解（ＷＩＲ−ＡＭ）を用いるＵＨＭＷＰＥの製造方法
この実施例は、ＵＨＭＷＰＥの断熱部分融解を生じるように融点未満まで加熱されたＵＨＭＷＰＥに照射し、そして引続きそのＵＨＭＷＰＥを融解させることによって、架橋構造を有し、ＤＳＣにおいて二つの異なった融解吸熱量を示し、そして検出可能なフリーラジカルを実質的に有しないＵＨＭＷＰＥを製造する方法を例示する。
【０１４８】
ＧＵＲ  ４０２０棒材（ＰＡ州ＬｅｎｎｉのＷｅｓｔｌａｋｅ  Ｐｌａｓｔｉｃｓから入手されたラム押出Ｈｏｅｓ  ｃｈｔ  Ｃｅｌａｎｅｓｅ  ＧＵＲ  ４０２０樹脂から製造された）を機械加工して、直径８．５ｃｍおよび厚さ４ｃｍのホッケーパックにした。２５個のホッケーパック、２５個のアルミニウムホルダーおよび２５個の２０ｃｍ×２０ｃｍガラス繊維ブランケットを空気対流オーブン中において１２５℃まで一晩中予熱した。予熱されたパックを予熱されたアルミニウムホルダーにそれぞれ入れ、これを予熱されたガラス繊維ブランケットで覆って、照射中の周囲への熱損失を最小限にした。次に、それらパックに、空気中において１０ＭｅＶ、１ｋＷ電子ビームを用いて３０ｃｍの走査幅で照射した（ＡＥＣＬ，ピナワ，マニトバ，カナダ）。コンベヤー速度は０．０７ｃｍ／秒であり、７０ｋＧｙ／パスの線量率を与えた。それらパックに、ビーム下の二つのパスで照射して、１４０ｋＧｙの総吸収線量に達しさせた。第二パスでは、パックが電子ビームラスタ面から出たら直ぐにコンベヤーベルト運動を逆にして、パックからの熱損失を免れた。加温照射後、１５個のパックは、結晶を完全に融解させ且つフリーラジカルを実質的に除去するために１５０℃まで２時間加熱された。
【０１４９】
実施例１８：ＩＩＩ．加温照射と引続く完全融解を伴う部分断熱融解（ＷＩＲ−ＡＭ）を用いるＵＨＭＷＰＥの製造方法
この実施例は、ＵＨＭＷＰＥの断熱部分融解を生じるように融点未満まで加熱されたＵＨＭＷＰＥに照射し、そして引続きそのＵＨＭＷＰＥを融解させることによって、架橋構造を有し、ＤＳＣにおいて二つの異なった融解吸熱量を示し、そして検出可能なフリーラジカルを実質的に有しないＵＨＭＷＰＥを製造する方法を例示する。
【０１５０】
ＧＵＲ  １０５０棒材（ＰＡ州ＬｅｎｎｉのＷｅｓｔｌａｋｅ  Ｐｌａｓｔｉｃｓから入手されたラム押出Ｈｏｅｓ  ｃｈｔ  Ｃｅｌａｎｅｓｅ  ＧＵＲ  １０５０樹脂から製造された）を機械加工して、直径８．５ｃｍおよび厚さ４ｃｍのホッケーパックにした。１８個のパック、１８個のアルミニウムホルダーおよび１８個の２０ｃｍ×２０ｃｍガラス繊維ブランケットを、空気対流オーブン中において１２５℃、９０℃または７０℃まで一晩中予熱した。６個のパックをそれぞれ異なった予熱温度に用いた。予熱されたパックを予熱されたアルミニウムホルダーにそれぞれ入れ、これを予熱されたガラス繊維ブランケットで覆って、照射中の周囲への熱損失を最小限にした。次に、それらパックに、空気中において１０ＭｅＶ、１ｋＷ電子ビームを用いて３０ｃｍの走査幅で照射した（ＡＥＣＬ，ピナワ，マニトバ，カナダ）。コンベヤー速度は０．０６ｃｍ／秒であり、７５ｋＧｙ／パスの線量率を与えた。それらパックに、ビーム下の二つのパスで照射して、合計１５０ｋＧｙの吸収線量に達しさせた。第二パスでは、パックが電子ビームラスタ面から出たら直ぐにコンベヤーベルト運動を逆にして、パックからの熱損失を免れた。加温照射後、半数のパックは、結晶を完全に融解させ且つフリーラジカルを実質的に除去するために１５０℃まで２時間加熱された。
【０１５１】
Ａ．実施例１８で製造された検体の熱的性質（ＤＳＣ）
Ｐｅｒｋｉｎ−Ｅｌｍｅｒ  ＤＳＣ７を、氷水冷却用放熱器、および連続窒素パージで１０℃／分の加熱および冷却速度とともに用いた。実施例１８から得られた試料の結晶化度を、試料重量およびポリエチレン結晶の融解熱（６９．２ｃａｌ／ｇｍ）から計算した。吸熱量のピークに対応する温度を融点とした。多数の吸熱量ピークがある場合、多数の融点を示した。
【０１５２】
表１９は、ポリマーの融解作用および結晶化度に対する予熱温度の作用を示す。図９は、引続く融解の前後両方に１２５℃の予熱温度でＷＩＲ−ＡＭ法で処理されたパックのＤＳＣプロフィールを示す。  
【表１９】
0005073626.tif 000024
【０１５３】
これらの結果は、ＵＨＭＷＰＥの融解作用が、ＷＩＲ−ＡＭ処理のこの態様における引続く融解工程後に激しく変化することを示す。引き続く融解の前に、ポリマーは３の融解ピークを示したが、引続く融解後にはそれは２の融解ピークを示した。
【０１５４】
実施例１９：ＩＶ．加温照射と引続く完全融解を伴う部分断熱融解（ＷＩＲ−ＡＭ）を用いるＵＨＭＷＰＥの製造方法
この実施例は、冊ＭＷＰＥの断熱部分融解を生じるように融点未満まで加熱されたＵＨＭＷＰＥに照射し、そして引続きそのポリマーを融解させることによって、架橋構造を有し、ＤＳＣにおいて二つの異なった融解吸熱量を示し、そして検出可能なフリーラジカルを実質的に有しないＵＨＭＷＰＥを製造する方法を例示する。
【０１５５】
ＧＵＲ  １０２０棒材（ＰＡ州ＬｅｎｎｉのＷｅｓｔｌａｋｅ  Ｐｌａｓｔｉｃｓから入手されたラム押出Ｈｏｅｓ  ｃｈｔ  Ｃｅｌａｎｅｓｅ  ＧＵＲ  １０２０樹脂から製造された）を機械加工して、直径７．５ｃｍおよび厚さ４ｃｍのホッケーパックにした。１０個のパック、１０個のアルミニウムホルダーおよび１０個の２０ｃｍ×２０ｃｍガラス繊維ブランケットを空気対流オーブン中において１２５℃まで一晩中予熱した。予熱されたパックを予熱されたアルミニウムホルダーにそれぞれ入れ、これを予熱されたガラス繊維ブランケットで覆って、照射中の周囲への熱損失を最小限にした。次に、それらパックに、空気中において１０ＭｅＶ、１ｋＷ電子ビーム加速器（ＡＥＣＬ，ピナワ，マニトバ，カナダ）を用いて照射した。走査幅およびコンベヤー速度は、所望の線量率／パスに達するように調整された。次に、それらパックに、６１、７０、８０、１００、１４０および１６０ｋＧｙの総吸収線量まで照射した。６１、７０、８０ｋＧｙの吸収線量での照射は、一つのパスで完了したが、１００、１４０および１６０でのそれは、二つのパスで完了した。それぞれの吸収線量レベルについて、６個のパックに照射した。２個パス実験中、第二パスでは、パックが電子ビームラスタ面から出たら直ぐにコンベヤーベルト運動を逆にして、パックからの熱損失を免れた。その照射後、半数のパックは、結晶を完全に融解させ且つフリーラジカルを実質的に除去するために、空気対流オーブン中で１５０℃まで２時間加熱された。
【０１５６】
実施例２０：Ｖ．加温照射と引続く完全融解を伴う部分断熱融解（ＷＩＲ−ＡＭ）を用いるＵＨＭＷＰＥの製造方法
この実施例は、ＵＨＭＷＰＥの断熱部分融解を生じるように融点未満まで加熱されたＵＨＭＷＰＥに照射し、そして引続きそのポリマーを融解させることによって、架橋構造を有し、ＤＳＣにおいて二つの異なった融解吸熱量を示し、そして検出可能なフリーラジカルを実質的に有しないＵＨＭＷＰＥを製造する方法を例示する。
【０１５７】
ＧＵＲ  ４１５０棒材（ＰＡ州ＬｅｎｎｉのＷｅｓｔｌａｋｅ  Ｐｌａｓｔｉｃｓから入手されたラム押出Ｈｏｅｓ  ｃｈｔ  Ｃｅｌａｎｅｓｅ  ＧＵＲ  ４１５０樹脂から製造された）を機械加工して、直径７．５ｃｍおよび厚さ４ｃｍのホッケーパックにした。１０個のパック、１０個のアルミニウムホルダーおよび１０個の２０ｃｍ×２０ｃｍガラス繊維ブランケットを空気対流オーブン中において１２５℃まで一晩中予熱した。予熱されたパックを予熱されたアルミニウムホルダーにそれぞれ入れ、これを予熱されたガラス繊維ブランケットで覆って、照射中の周囲への熱損失を最小限にした。次に、それらパックに、空気中において１０ＭｅＶ、１ｋＷ電子ビーム加速器（ＡＥＣＬ，ピナワ，マニトバ，カナダ）を用いて照射した。走査幅およびコンベヤー速度は、所望の線量率／パスに達するように調整された。それらパックに、６１、７０、８０、１００、１４０および１６０ｋＧｙの総吸収線量まで照射した。それぞれの吸収線量レベルについて、６個のパックに照射した。６１、７０、８０ｋＧｙの吸収線量での照射は、一つのパスで完了し；１００、１４０および１６０でのそれは、二つのパスで完了した。
【０１５８】
その照射後、それぞれ異なった吸収線量レベルからの３個のパックを、結晶を完全に融解させ且つフリーラジカルの濃度を検出できないレベルまで減少させるために１５０℃まで２時間加熱した。
【０１５９】
Ａ．実施例２０で製造された検体の性質
Ｐｅｒｋｉｎ−ＥｌｍｅｒＤＳＣ７を、氷水冷却用放熱器、および連続窒素パージで１０℃／分の加熱および冷却速度とともに用いた。実施例２０から得られた試料の結晶化度を、試料重量およびポリエチレン結晶の融解熱（６９．２ｃａｌ／ｇｍ）から計算した。吸熱量のピークに対応する温度を融点とした。多数の吸熱量ピークがある場合、多数の融点が報告された。
【０１６０】
得られた結果は、表２０において総吸収線量レベルの関数として示される。それらは、結晶化度が線量レベルの増加に伴い減少することを示す。実験された吸収線量レベルで、ポリマーは、引続く融解工程後に二つの融解ピーク（Ｔ１＝約１１８℃，Ｔ２＝約１３７℃）を示した。
【表２０】
0005073626.tif 000025
【０１６１】
実施例２１：ＷＩＲ−ＡＭ処理中の温度上昇
この実施例は、ＵＨＭＷＰＥの断熱部分融解または完全融解をもたらす加温照射処理中に温度が上昇することを示す。
【０１６２】
ＧＵＲ  ４１５０棒材（ＰＡ州ＬｅｎｎｉのＷｅｓｔｌａｋｅ  Ｐｌａｓｔｉｃｓから入手されたラム押出Ｈｏｅｓ  ｃｈｔ  Ｃｅｌａｎｅｓｅ  ＧＵＲ  ４１５０樹脂から製造された）を機械加工して、直径８．５ｃｍおよび厚さ４ｃｍのホッケーパックにした。そのパックの体心中に１個孔を開けた。Ｋ型熱電対をこの孔に入れた。そのパックを空気対流オーブン中で１３０℃まで予熱した。次に、そのパックに、１０ＭｅＶ、１ｋＷ電子ビーム（ＡＥＣＬ，ピナワ，マニトバ，カナダ）を用いて照射した。照射は空気中において３０ｃｍの走査幅で行われた。線量率は２７ｋＧｙ／分であり、そしてパックをそのビーム下に静置させた。パックの温度を照射中絶えず測定した。
【０１６３】
図１１は、照射処理中に得られたパックの温度上昇を示す。最初、その温度は予熱温度（１３０℃）である。ビームを出すやいなや、温度は増加し、その間にＵＨＭＷＰＥ結晶が融解する。１３０℃から開始するより小形の結晶の融解があり、加熱中に部分融解が起こることが示される。加熱作用に急な変化がある約１４５℃では、完全融解に達する。その時点後、溶融材料中の温度は上昇し続ける。  この実施例は、ＷＩＲ−ＡＭ処理中に、吸収線量レベル（照射期間）が、ポリマーを部分的にかまたは完全に融解させるように調整することができる。前者の場合、融解は、オーブン中での追加の融解工程で完了してフリーラジカルを除去することができる。
【０１６４】
実施例２２：低温照射と引続く完全融解を伴う断熱加熱（ＣＩＲ−ＡＭ）を用いるＵＨＭＷＰＥの製造方法
この実施例は、ＵＨＭＷＰＥの断熱加熱を生じるのに充分な高い線量率でＵＨＭＷＰＥに照射し、そして引続きそのポリマーを融解させることによって、架橋構造を有し且つ検出可能なフリーラジカルを実質的に有しないＵＨＭＷＰＥを製造する方法を例示する。
【０１６５】
ＧＵＲ４１５０棒材（ＰＡ州ＬｅｎｎｉのＷｅｓｔｌａｋｅ  Ｐｌａｓｔｉｃｓから入手されたラム押出Ｈｏｅｓｃ  ｈｔ  Ｃｅｌａｎｅｓｅ  ＧＵＲ  ４１５０樹脂から製造された）を機械加工して、直径８．５ｃｍおよび厚さ４ｃｍのホッケーパックにした。１２個のパックに、空気中において６０ｋＧｙ／分の線量率で１０ＭｅＶ、３０ｋＷ電子（Ｅ−Ｂｅａｍ  Ｓｅｒｖｉｃｅｓ，クランバリー，ＮＪ）を用いて定置照射した。６個のパックに１７０ｋＧｙの総線量まで照射したが、別の６個には２００ｋＧｙの総線量まで照射した。照射の最後に、パックの温度は１００℃を越えた。
【０１６６】
その照射後、各組の１個のパックを、結晶を全て融解させ且つフリーラジカルの濃度を検出できないレベルまで減少させるために１５０℃まで２時間加熱した。
【０１６７】
Ａ．実施例２２で製造された検体の熱的性質
Ｐｅｒｋｉｎ−Ｅｌｍｅｒ  ＤＳＣ７を、氷水冷却用放熱器、および連続窒素パージで１０℃／分の加熱および冷却速度とともに用いた。実施例２２から得られた試料の結晶化度を、試料重量およびポリエチレン結晶の融解熱（６９．２ｃａｌ／ｇｍ）から計算した。吸熱量のピークに対応する温度を融点とした。
【０１６８】
表２１は、引続く融解工程の前後両方のＣＩＲ−ＡＭ  ＵＨＭＷＰＥの熱的性質に対する総吸収線量の作用を示すものである。得られた結果は、引続く融解工程の前後両方でたった一つの融解ピークを示す。
【表２１】
0005073626.tif 000026
【０１６９】
実施例２３：未照射ＵＨＭＷＰＥ、低温照射後融解ＵＨＭＷＰＥ（ＣＩＲ−ＳＭ）および加温照射および部分断熱融解後融解ＵＨＭＷＰＥ（ＷＩＲ−ＡＭ）の引張作用の比較
この実施例は、ＵＨＭＷＰＥの未照射型、およびＣＩＲ−ＳＭおよびＷＩＲ−ＡＭ法による照射型の引張変形作用を比較する。
【０１７０】
ＡＳＴＭ  Ｄ６３８Ｖ型標準を用いて、引張試験用のイヌ骨試験体を製造した。引張試験は、Ｉｎｓｔｒｏｎ  ４１２０  Ｕｎｉｖｅｒｓａｌ  Ｔｅｓｔｅｒにおいて１０ｍｍ／分のクロスヘッド速度で行った。工学応力−歪関係は、ＡＳＴＭ  Ｄ６３８後の加重−置換データから計算された。
【０１７１】
イヌ骨試験体は、ＣＩＲ−ＳＭおよびＷＩＲ−ＡＭ法によって処理されたＧＵＲ  ４１５０ホッケーパック（ＰＡ州ＬｅｎｎｉのＷｅｓｔｌａｋｅ  Ｐｌａｓｔｉｃｓから入手されたラム押出  Ｈｏｅｓｃｈｔ  Ｃｅｌａｎｅｓｅ  ＧＵＲ  ４１５０樹脂から製造された）から機械加工された。ＣＩＲ−ＳＭについては、実施例８で記載の方法にしたがったが、ＷＩＲ−ＡＭについては、実施例１７で記載の方法にしたがった。どちらの場合も、与えられた総線量は１５０ｋＧｙであった。
【０１７２】
図１２は、未照射対照、ＣＩＲ−ＳＭ処理およびＷＩＲ−ＡＭ処理された試験体について得られた引張作用を示す。それは、ＣＩＲ−ＳＭおよびＷＩＲ−ＡＭで処理されたＵＨＭＷＰＥにおいて、たとえ両方法において照射が１５０ｋＧｙまで行われた場合でも、引張変形作用に変化があることを示す。この差は、ＷＩＲ−ＡＭ法を用いることによって生じた二相構造のためである。当業者は、常套実験だけを用いて、本明細書中に記載の発明の具体的な態様の多数の均等物を確認できるであろう。これらおよび他の均等物は、次の請求の範囲によって包含されるものである。  
【図面の簡単な説明】
【０１７３】
【図１】図１は、本発明の好ましい態様による医療用股関節プロテーゼの中心を通る横断面図である。
【図２】図２は、図１で示される寛骨臼カップライナーの側面図である。
【図３】図３は、図２の線３−３を通る横断面図である。
【図４】図４は、種々の照射線量で溶融照射されたＵＨＭＷＰＥの結晶化度および融点を示すグラフである。
【図５】図５は、慣用的なＵＨＭＷＰＥの蝕刻された表面の結晶性構造を示す環境走査型電子顕微鏡写真である。
【図６】図６は、溶融照射されたＵＨＭＷＰＥの蝕刻された表面の結晶性構造を図５とほぼ同様の倍率で示す環境走査型電子顕微鏡写真である。
【図７】図７は、溶融照射されたＵＨＭＷＰＥカップの種々の深さでの結晶化度および融点を示すグラフである。
【図８】図８は、加温照射および部分断熱融解（ＷＩＲ−ＡＭ）を用いてその後に加熱し又は加熱しないで製造されたＨｏｅｃｈｓｔ−Ｃｅｌａｎｅｓｅ  ＧＵＲ  ４０５０  ＵＨＭＷＰＥについてのＤＳＣ融解吸熱を示すグラフである。
【図９】図９は、加温照射および部分断熱融解（ＷＩＲ−ＡＭ）を用いてその後に加熱し又は加熱しないで製造されたＨｏｅｃｈｓｔ−Ｃｅｌａｎｅｓｅ  ＧＵＲ  １０５０  ＵＨＭＷＰＥについてのＤＳＣ融解吸熱を示すグラフである。
【図１０】図１０は、１３０℃の予熱温度を用いてＷＩＲ−ＡＭによって処理されたＵＨＭＷＰＥの断熱加熱を示すグラフである。
【図１１】図１１は、未照射のＵＨＭＷＰＥ、ＣＩＲ−ＳＭで処理されたＵＨＭＷＰＥおよびＷＩＲ−ＡＭで処理されたＵＨＭＷＰＥの引張変形挙動を示すグラフである。
【図１】
0005073626.tif 000027
【図２】
0005073626.tif 000028
【図３】
0005073626.tif 000029
【図４】
0005073626.tif 000030
【図５】
0005073626.tif 000031
【図６】
0005073626.tif 000032
【図７】
0005073626.tif 000033
【図８】
0005073626.tif 000034
【図９】
0005073626.tif 000035
【図１０】
0005073626.tif 000036
【図１１】
0005073626.tif 000037